(57)【特許請求の範囲】
【請求項１】
二重結合含量が９５重量％以上であり、かつ、
（ｉ）ナトリウム（Ｎａ）と、（ii）アルカリ土類金属及び第一遷移金属からなる群から選ばれる少なくとも１つの金属と、の両方を含有し、
（ｉ）ナトリウム（Ｎａ）の含有量が１ｐｐｍ以下、及び、
（ii）アルカリ土類金属及び第一遷移金属からなる群から選ばれる少なくとも１つの金属の含有量が１ｐｐｍ以下であるビニルスルホン酸。
【請求項２】
二重結合含量が９５重量％以上であり、かつ、
（ｉ）ナトリウム（Ｎａ）の含有量が１００ｐｐｂ以下、及び、
（ii）アルカリ土類金属及び第一遷移金属からなる群から選ばれる少なくとも１つの金属の含有量が１００ｐｐｂ以下である請求項１に記載のビニルスルホン酸。
【請求項３】
請求項１又は２に記載のビニルスルホン酸を単独で又はこれと共重合可能な１又は複数の他の単量体と重合させる工程を含むビニルスルホン酸単独重合体又は共重合体の製造方法。
【請求項４】
請求項１又は２に記載のビニルスルホン酸を単独で又はこれと共重合可能な１又は複数の他の単量体とラジカル重合、光重合又は放射線重合させる工程を含むビニルスルホン酸単独重合体又は共重合体の製造方法。
【請求項５】
請求項１又は２に記載のビニルスルホン酸の製造方法であって、
ビニルスルホン酸塩を強酸性イオン交換樹脂による脱金属処理する工程、
得られた脱金属処理物を以下の薄膜蒸留装置を用いて精製する工程を含む方法。
（薄膜蒸留装置）
ビニルスルホン酸又はその組成物と接する部分の全部又は一部が高耐食性材料で形成され、
蒸留原料を蒸発する蒸留塔と、
前記蒸留塔の中間部に設けられたビニルスルホン酸蒸気の留出口と、
蒸留塔の外に配置され、留出口から得られるビニルスルホン酸蒸気を凝縮する冷却器を備えたビニルスルホン酸精製用薄膜蒸留装置。
【請求項６】
前記薄膜蒸留装置において、蒸留塔の中間部が、蒸留塔の塔頂から底部までの長さを１００とする場合に、塔頂から３０〜６０の位置にある請求項５に記載のビニルスルホン酸の製造方法。
【請求項７】
請求項１又は２に記載のビニルスルホン酸を含む電気・電子材料。
【請求項８】
請求項１又は２に記載のビニルスルホン酸を含むフォトレジスト組成物。
【発明の詳細な説明】
【技術分野】
【０００１】
本発明は、ビニルスルホン酸及びその重合体、それらの製造方法及び製造に適した装置、並びにそれらを含む電気・電子材料に主に関する。
【背景技術】
【０００２】
ビニルスルホン酸は、機能性ポリマーや導電性材料を構成するモノマーとして、高い注目を集めるようになっている。【０００３】
しかし、一般的に市販されているビニルスルホン酸は二重結合含量が７５重量％以下であった。このため、ビニルスルホン酸を多孔性基材に含浸させた後、重合しようとしても重合が十分進行せず、プロトン伝導性ポリマーとして機能するものが得られなかった。【０００４】
特許文献１には、純度９８％のビニルスルホン酸も記載されている。しかし、金属含有量は数ｐｐｍであった。【０００５】
近年、ビニルスルホン酸又はその重合体は、機能性ポリマーや導電性材料を構成する成分として、また、電子機器や半導体向けの材料として着目されている。【０００６】
たとえば、ビニルスルホン酸又はその重合体を、レジスト樹脂組成物（特許文献２）、レジスト保護膜用樹脂組成物（特許文献３、４）、ＣＭＰスラリー（特許文献５、６）、アルカリ二次電池用セパレータ（特許文献７、８）、燃料電池電解質膜（特許文献１、９）、導電性ポリマードーパント（特許文献１０、１１）等に利用することが報告されている。
【特許文献１】国際公開２００６／０５９５８２号パンフレット
【特許文献２】特許公開２０００−０３５６７２号公報
【特許文献３】特許公開平１０−１２０９６８号公報
【特許文献４】特許公開２００６−２５９３８２号公報
【特許文献５】特許公開２００４−０３１９０５号公報
【特許文献６】特許公開２００６−１７９６７８号公報
【特許文献７】特許公開２０００−１９５４８９号公報
【特許文献８】特許公開２００３−０３１１９８号公報
【特許文献９】特許第４０４８０６３号
【特許文献１０】特許公表２００５−５３６５９５号公報
【特許文献１１】特許公開２００５−１９０９４０号公報
【０００７】
しかし、これらの用途には、金属や不純物の混入を嫌うものが少なくない。【０００８】
例えば、半導体向け材料の場合、その材料に含まれる不純物、特に金属不純物は、ウエハ製造工程中にウエハ内部へ拡散しウエハを汚染するなどの問題を生じさせる可能性がある。また金属汚染は、絶縁膜の信頼性の低下、リーク電流の発生、成膜の異常などを誘発し、半導体装置に大きな悪影響を与える可能性がある（特許文献１２、１３、１４参照）。
【特許文献１２】特許公開２００７−１５０１５３号公報
【特許文献１３】特許公開２００４−１８９８２０号公報
【特許文献１４】特許公開２００１−２５０８０７号公報
【０００９】
また近年、高分子電解質膜を利用した固体高分子型燃料電池が、環境負荷が少なく、二酸化炭素排出削減の観点から、自動車用、家庭定置用など様々な用途で検討されている。【００１０】
この高分子電解質膜として、従来、パーフルオロ骨格の側鎖にスルホン酸基が結合したパーフルオロアルキルスルホン酸型高分子が用いられている。また、種々の改良が施されたパーフルオロスルホン酸型高分子が開発されてきている。しかし、高分子の製造工程が複雑で、コストの大幅低減が困難なフッ化炭素系材料を使用するため、費用が高くなる。【００１１】
そこで、フッ素系ポリマーを使用しない、かつプロトン伝導度を向上させた炭化水素系高分子電解質膜が開発されてきている。炭化水素系高分子電解質膜は、合成が容易であり、多岐にわたる分子構造に対応でき物性がコントロールしやすい。またリサイクルの観点からも、フッ素を含んでいないため、有害物質が発生しない点で有利である。【００１２】
しかし、炭化水素系高分子の場合は、パーフルオロアルキルスルホン酸型高分子に比べ、化学的安定性が劣るとされている。これは水素と酸素が電解質膜を介してクロスリークして電極触媒上で反応して過酸化水素を発生し、それから生じるラジカルで膜が劣化することが原因である。また鉄イオンは過酸化水素の酸化能力を促進する触媒であるため、膜劣化を加速させる。（非特許文献１参照）。
【非特許文献１】Fuel Cell Technology and Applications / Handbook of Fuel Cells.p647-662.2003
【００１３】
しかし、これまで、ビニルスルホン酸やその重合体について、金属含有量が十分に低減されたものは知られていない。【００１４】
一方、ビニルスルホン酸を製造する方法については、各種の方法が知られている（非特許文献２参照）。例えば、特許文献１５には、ビニルスルホン酸ナトリウムを塩酸で脱ナトリウム処理することによりビニルスルホン酸を製造する方法が記載されている。また、特許文献１６には、イセチオン酸を、五酸化ニリン酸或いはピロリン酸を脱水剤として脱水処理することによりビニルスルホン酸を製造する方法が記載されている。【００１５】
しかし当該記載された方法では十分な品質のものが得られなかった。  
【非特許文献２】国近三吾、片桐孝夫、工業化学雑誌、第64巻第5号、1961、pp.929-932
【特許文献１５】米国特許第３３１２７３５号
【特許文献１６】米国特許第２５９７６９６号
【発明の開示】
【発明が解決しようとする課題】
【００１６】
本発明の主な目的は、二重結合含量が高く、かつ金属含有量が低いビニルスルホン酸を提供することである。また、当該ビニルスルホン酸を構成成分とする単独重合体及び共重合体及びその製造方法を提供することである。また当該ビニルスルホン酸又はその重合体を含む電気・電子材料を提供することである。更に、前記ビニルスルホン酸の製造に適した装置又は方法を提供することである。
【課題を解決するための手段】
【００１７】
本発明は、上記課題を解決することを主な目的として、鋭意検討を重ねた結果、優れた性質を有するビニルスルホン酸が得られることを見出し、更に鋭意検討を重ねて本発明を完成するに至った。【００１８】
即ち、本発明は、以下のビニルスルホン酸、単独重合体、共重合体、製造方法、装置並びに電気・電子材料を提供する。【００１９】
項１：二重結合含量が９５重量％以上であり、かつ、
（ｉ）ナトリウム（Ｎａ）の含有量が１ｐｐｍ以下、及び、
（ii）アルカリ土類金属及び第一遷移金属からなる群から選ばれる少なくとも１つの金属の含有量が１ｐｐｍ以下であることを特徴とするビニルスルホン酸。【００２０】
項１−１．項１に記載のビニルスルホン酸であって、
ビニルスルホン酸塩を、下記式
脱金属率（％）＝｛（脱金属処理後の酸価）／（脱金属処理前の酸価）｝×１００
で表される脱金属率が９５％以上となるように脱金属処理して得られるビニルスルホン酸。【００２１】
項１−２：項１に記載のビニルスルホン酸であって、ビニルスルホン酸塩を強酸性イオン交換樹脂により脱金属処理して得られるビニルスルホン酸。【００２２】
好ましくは、脱金属処理が下記式で表される脱金属率が９５％以上である処理である項１−２に記載のビニルスルホン酸：
脱金属率（％）＝｛（脱金属処理後の酸価）／（脱金属処理前の酸価）｝×１００【００２３】
項１−３：得られた脱金属処理物を更に薄膜蒸留により精製して得られる、項１−１又は１−２に記載のビニルスルホン酸。【００２４】
項２．二重結合含量が９５重量％以上であり、かつ、
（ｉ）ナトリウム（Ｎａ）の含有量が１００ｐｐｂ以下、及び、
（ii）アルカリ土類金属及び第一遷移金属からなる群から選ばれる少なくとも１つの金属の含有量が１００ｐｐｂ以下であることを特徴とするビニルスルホン酸。【００２５】
項２−１．項２に記載のビニルスルホン酸であって、
ビニルスルホン酸塩を、下記式
脱金属率（％）＝｛（脱金属処理後の酸価）／（脱金属処理前の酸価）｝×１００
で表される脱金属率が９５％以上となるように脱金属処理して得られるビニルスルホン酸。【００２６】
項２−２：項２に記載のビニルスルホン酸であって、ビニルスルホン酸塩を強酸性イオン交換樹脂により脱金属処理して得られるビニルスルホン酸。【００２７】
好ましくは、脱金属処理が下記式で表される脱金属率が９５％以上である処理である項２−２に記載のビニルスルホン酸：
脱金属率（％）＝｛（脱金属処理後の酸価）／（脱金属処理前の酸価）｝×１００【００２８】
項２−３：得られた脱金属処理物を更に薄膜蒸留により精製して得られる、項２−１又は２−２に記載のビニルスルホン酸。【００２９】
項２−４．項２に記載のビニルスルホン酸であって、
ビニルスルホン酸塩を下記式：
脱金属率（％）＝｛（脱金属処理後の酸価）／（脱金属処理前の酸価）｝×１００
で表される脱金属率が９５％以上となるように脱金属処理し、
得られた脱金属処理物を、
（１）ビニルスルホン酸又はその組成物と接する部分の全部又は一部がタンタルで形成されている薄膜蒸留装置、又は
（２）蒸留原料を蒸発する蒸留塔と、
前記蒸留塔の中間部に設けられたビニルスルホン酸蒸気の留出口と、
蒸留塔の外に配置され、前記留出口から得られるビニルスルホン酸蒸気を凝縮する冷却器を備えた前記（１）に記載の薄膜蒸留装置、好ましくは、脱金属処理後のビニルスルホン酸を蒸発する蒸留塔と、前記蒸留塔の中間部に設けられたビニルスルホン酸蒸気の留出口と、蒸留塔の外に配置され、留出口から得られるビニルスルホン酸蒸気を凝縮する冷却器を備えた前記（１）に記載の薄膜蒸留装置
を用いて精製して得られる（得られた）ビニルスルホン酸。【００３０】
項２−５．項２に記載のビニルスルホン酸であって、
ビニルスルホン酸塩を強酸性イオン交換樹脂に接触させて脱金属処理し、
得られた脱金属処理物を、
（１）ビニルスルホン酸又はその組成物と接する部分の全部又は一部がタンタルで形成されている薄膜蒸留装置、又は
（２）蒸留原料を蒸発する蒸留塔と、
前記蒸留塔の中間部に設けられたビニルスルホン酸蒸気の留出口と、
蒸留塔の外に配置され、前記留出口から得られるビニルスルホン酸蒸気を凝縮する冷却器を備えた前記（１）に記載の薄膜蒸留装置、好ましくは、脱金属処理後のビニルスルホン酸を蒸発する蒸留塔と、前記蒸留塔の中間部に設けられたビニルスルホン酸蒸気の留出口と、蒸留塔の外に配置され、留出口から得られるビニルスルホン酸蒸気を凝縮する冷却器を備えた前記（１）に記載の薄膜蒸留装置
を用いて精製して得られる（得られた）ビニルスルホン酸。【００３１】
項Ａ．項１又は項２に記載のビニルスルホン酸からなる電気・電子材料用原料。又は、電気・電子材料を製造するための項１又は項２に記載のビニルスルホン酸の使用。【００３２】
項３：項１又は項２に記載のビニルスルホン酸を単独で又はこれと共重合可能な１又は複数の他の単量体と重合して得られるビニルスルホン酸単独重合体又は共重合体。【００３３】
項３−１：項１〜１−３のいずれかに記載のビニルスルホン酸を単量体とするビニルスルホン酸単独重合体、又は項２〜２−５のいずれかに記載のビニルスルホン酸を単量体とするビニルスルホン酸単独重合体。【００３４】
項３−２：項１〜１−３のいずれかに記載のビニルスルホン酸をこれと共重合可能な１又は複数の他の単量体と重合して得られるビニルスルホン酸共重合体、又は項２〜２−５のいずれかに記載のビニルスルホン酸をこれと共重合可能な１又は複数の他の単量体と重合して得られるビニルスルホン酸共重合体。【００３５】
項Ｂ：項３、項３−１又は項３−２に記載のビニルスルホン酸単独重合体又は共重合体からなる電気・電子材料用原料。又は、電気・電子材料を製造するための項３、項３−１又は項３−２に記載のビニルスルホン酸単独重合体又は共重合体の使用。【００３６】
項４：項１又は項２に記載のビニルスルホン酸を単独で又はこれと共重合可能な１又は複数の他の単量体とラジカル重合、光重合又は放射線重合させる工程を含むビニルスルホン酸単独重合体又は共重合体の製造方法。【００３７】
項４−１：項１〜１−３のいずれかに記載のビニルスルホン酸をラジカル重合、光重合又は放射線重合させることを特徴とするビニルスルホン酸単独重合体の製造方法、又は、項２〜２−５のいずれかに記載のビニルスルホン酸をラジカル重合、光重合又は放射線重合させることを特徴とするビニルスルホン酸単独重合体の製造方法。【００３８】
項４−２：項１〜１−３のいずれかに記載のビニルスルホン酸をこれと共重合可能な１又は複数の他の単量体とラジカル重合、光重合又は放射線重合させることを含むビニルスルホン酸共重合体の製造方法、又は項２〜２−５のいずれかに記載のビニルスルホン酸をこれと共重合可能な１又は複数の他の単量体とラジカル重合、光重合又は放射線重合させることを含むビニルスルホン酸共重合体の製造方法。【００３９】
項５．ビニルスルホン酸又はその組成物と接する部分の全部又は一部が高耐食性材料で形成されているビニルスルホン酸精製用薄膜蒸留装置。【００４０】
特に、ビニルスルホン酸又はその組成物と接する部分の全部又は一部がタンタルで形成されていることを特徴とするビニルスルホン酸精製用薄膜蒸留装置。【００４１】
項６．蒸留原料を蒸発する蒸留塔と、
前記蒸留塔の中間部に設けられたビニルスルホン酸蒸気の留出口と、
蒸留塔の外に配置され、留出口から得られるビニルスルホン酸蒸気を凝縮する冷却器を備えることを特徴とする項５に記載の薄膜蒸留装置。【００４２】
特に、脱金属処理後のビニルスルホン酸を蒸発する蒸留塔と、
前記蒸留塔の中間部に設けられたビニルスルホン酸蒸気の留出口と、
蒸留塔の外に配置され、留出口から得られるビニルスルホン酸蒸気を凝縮する冷却器を備えることを特徴とする項５に記載の薄膜蒸留装置。【００４３】
項７．項１又は項２に記載のビニルスルホン酸の製造方法であって、
ビニルスルホン酸塩を脱金属処理する工程、
得られた脱金属処理物を項５又は６に記載の薄膜蒸留装置を用いて精製する工程を含むことを特徴とする方法。【００４４】
項Ｃ．項１又は項２に記載のビニルスルホン酸であって、
ビニルスルホン酸塩を下記式：
脱金属率（％）＝｛（脱金属処理後の酸価）／（脱金属処理前の酸価）｝×１００
で表される脱金属率が９５％以上となるように脱金属処理し、
得られた脱金属処理物を項５又は６に記載の薄膜蒸留装置を用いて精製して得られる（得られた）ビニルスルホン酸。【００４５】
特に、項２に記載のビニルスルホン酸であって、
ビニルスルホン酸塩を下記式：
脱金属率（％）＝｛（脱金属処理後の酸価）／（脱金属処理前の酸価）｝×１００
で表される脱金属率が９５％以上となるように脱金属処理し、
得られた脱金属処理物を項６に記載の薄膜蒸留装置を用いて精製して得られる（得られた）ビニルスルホン酸。【００４６】
項Ｄ．項１又は項２に記載のビニルスルホン酸であって、
ビニルスルホン酸塩を強酸性イオン交換樹脂に接触させて脱金属処理し、
得られた脱金属処理物を項５又は６に記載の薄膜蒸留装置を用いて精製して得られる（得られた）ビニルスルホン酸。【００４７】
特に項２に記載のビニルスルホン酸であって、
ビニルスルホン酸塩を強酸性イオン交換樹脂に接触させて脱金属処理し、
得られた脱金属処理物を項６に記載の薄膜蒸留装置を用いて精製して得られる（得られた）ビニルスルホン酸。【００４８】
項８：項１又は２に記載のビニルスルホン酸を含む電気・電子材料。【００４９】
項９：項３に記載のビニルスルホン酸単独重合体又は共重合体を含む電気・電子材料。【００５０】
項１０：項３に記載のビニルスルホン酸単独重合体又は共重合体を含む燃料電池用高分子電解質膜。【００５１】
項Ｅ：項１０に記載の高分子電解質膜を含む燃料電池。【００５２】
項１１：項１又は２に記載のビニルスルホン酸、或いは項３に記載のビニルスルホン酸単独重合体又は共重合体を含むフォトレジスト組成物。【００５３】
項１２：項３に記載のビニルスルホン酸単独重合体又は共重合体をドーパントとして含む導電性ポリマー組成物。【００５４】
以下、本発明について更に詳細に説明する。【００５５】
なお、本明細書において、特記しない限り、「ｐｐｍ」は「重量ｐｐｍ」、「ｐｐｂ」は「重量ｐｐｂ」を示す。【００５６】
１．ビニルスルホン酸
（１）二重結合含量
本発明のビニルスルホン酸は、二重結合含量が９５重量％以上、特に９７重量％以上、更には９９重量％以上である。【００５７】
本発明において、二重結合含量とは、二重結合を定量してビニルスルホン酸の純度に換算したもの、換言すると、ビニルスルホン酸１００ｇ中に含まれる二重結合のモル数にビニルスルホン酸の１グラム当量を乗じた値を意味する。【００５８】
二重結合含量は、よう素価の測定値から、次式：
二重結合含量（重量％）＝（よう素価）×（１０８．１／２）／１２６．９
により求めることができる。
（ここで１０８．１はビニルスルホン酸の分子量で、１２６．９はよう素の原子量である。）。【００５９】
（２）金属含有量
本発明のビニルスルホン酸は、（ｉ）ナトリウム（Ｎａ）の含有量が１ｐｐｍ以下、好ましくは５００ｐｐｂ以下、特に３００ｐｐｂ以下である。更に、（ii）アルカリ土類金属及び第一遷移金属からなる群から選ばれる少なくとも１つの金属の含有量が、１ｐｐｍ以下、好ましくは８００ｐｐｂ以下、特に５００ｐｐｂ以下である。【００６０】
特に、本発明のビニルスルホン酸は、（ｉ）ナトリウム（Ｎａ）の含有量が１００ｐｐｂ以下、好ましくは５０ｐｐｂ以下、特に１０ｐｐｂ以下である。更に、（ii）アルカリ土類金属及び第一遷移金属からなる群から選ばれる少なくとも１つの金属の含有量が、１００ｐｐｂ以下、好ましくは５０ｐｐｂ以下、特に２０ｐｐｂ以下である。【００６１】
アルカリ土類金属としては、カルシウム（Ｃａ）などが挙げられる。【００６２】
第一遷移金属としては、鉄（Ｆｅ）、クロム（Ｃｒ）、ニッケル（Ｎｉ）などが挙げられる。【００６３】
好ましい本発明のビニルスルホン酸としては、
（ｉ）ナトリウム（Ｎａ）の含有量が１ｐｐｍ以下、
（ii）カルシウム（Ｃａ）の含有量が１ｐｐｍ以下、及び、
（iii）第一遷移金属から選ばれる少なくとも１つの金属の含有量が１ｐｐｍ以下
であるビニルスルホン酸が挙げられる。【００６４】
更に好ましいビニルスルホン酸としては、
（ｉ）ナトリウム（Ｎａ）の含有量が１ｐｐｍ以下、
（ii）カルシウム（Ｃａ）の含有量が１ｐｐｍ以下、かつ、
（iii）鉄（Ｆｅ）、クロム（Ｃｒ）及びニッケル（Ｎｉ）の各金属の含有量が１ｐｐｍ以下であるビニルスルホン酸が挙げられる。【００６５】
特に好ましいビニルスルホン酸としては、
（ｉ）ナトリウム（Ｎａ）の含有量が１００ｐｐｂ以下、
（ii）カルシウム（Ｃａ）の含有量が１００ｐｐｂ以下、及び、
（iii）第一遷移金属から選ばれる少なくとも１つの金属の含有量が１００ｐｐｂ以下
であるビニルスルホン酸が挙げられる。【００６６】
更に好ましいビニルスルホン酸としては、
（ｉ）ナトリウム（Ｎａ）の含有量が１００ｐｐｂ以下、
（ii）カルシウム（Ｃａ）の含有量が１００ｐｐｂ以下、かつ、
（iii）鉄（Ｆｅ）、クロム（Ｃｒ）及びニッケル（Ｎｉ）の各金属の含有量が１００ｐｐｂ以下であるビニルスルホン酸が挙げられる。【００６７】
更に、ビニルスルホン酸は、リチウム（Ｌｉ）、マグネシウム(Ｍｇ)、アルミニウム（Ａｌ）、カリウム（Ｋ）、マンガン（Ｍｎ）、銅（Ｃｕ）、亜鉛（Ｚｎ）、ジルコニウム（Ｚｒ）、スズ（Ｓｎ）、鉛（Ｐｂ）の各金属含有量も低いことが好ましく、それぞれ１００ｐｐｂ程度、好ましくは５０ｐｐｂ程度以下のものが好ましく用いられる。【００６８】
金属含有量は公知の方法に従って測定することができる。例えば、ＩＣＰ質量分析（ＩＣＰ−ＭＳ）方法、ＩＣＰ発光分光分析（ＩＣＰ−ＯＥＳ／ＩＣＰ−ＡＥＳ）、原子吸光法などを用いることができる。一般的にはＩＣＰ−ＭＳが好ましく用いられる。【００６９】
本発明のビニルスルホン酸は、不純物及び金属の含有量が低減されており、電気・電子材料用の原料として好適に用いることができる。換言すると、本発明のビニルスルホン酸は、電気・電子材料の製造において原料として好適に使用することができる。【００７０】
電気材料としては、燃料電池電解質膜、有機ＥＬ薄膜、電池周辺材料などが挙げられる。また電子材料としては、半導体周辺材料、導電性高分子材料、回路基板材料などが挙げられる。【００７１】
例えば、ビニルスルホン酸を基材に含浸した後に単独重合させたものや他の重合性モノマーと共重合させたものを、燃料電池の高分子電解質として使用することができる。【００７２】
またビニルスルホン酸、或いはそれを単独で重合させたものや他の重合性モノマーと共重合させたものを、フォトレジスト用組成物や電池用の高分子バインダー又はセパレータの材料として使用することができる。またビニルスルホン酸を重合させたものを、半導体製造用の研磨スラリーにおけるアニオン性ポリマー酸分散剤や、有機発光ダイオード（ＯＬＥＤ）などのＥＬデバイスに用いる導電性ポリマーのドーパントなどとして使用することができる。【００７３】
２．ビニルスルホン酸の製造方法
本発明のビニルスルホン酸は、上記特性を有するものであれば、その製法は特に限定されないが、下記製法によって得られるものが好ましい。【００７４】
製法１：ビニルスルホン酸塩を脱金属処理する工程を有するビニルスルホン酸の製造方法であって、前記脱金属処理における下記式で表される脱金属率が９５％以上である方法：
脱金属率（％）＝｛（脱金属処理後の酸価）／（脱金属処理前の酸価）｝×１００【００７５】
製法２：ビニルスルホン酸塩を脱金属処理する工程を有するビニルスルホン酸の製造方法であって、前記脱金属処理が強酸性イオン交換樹脂を用いて行う処理である方法。【００７６】
製法３．更に、得られた脱金属処理物を薄膜蒸留装置を用いて精製する工程を有する上記製法１又は２に記載の製法。【００７７】
製法４．薄膜蒸留装置が、ビニルスルホン酸又はその組成物と接する部分の全部又は一部が、高耐食性材料で形成されている装置である上記製法３に記載の製法。【００７８】
製法５．薄膜蒸留装置が、ビニルスルホン酸又はその組成物と接する部分の全部又は一部がタンタル製である装置である上記製法３に記載の製法。【００７９】
製法６．薄膜蒸留装置が、蒸留原料を蒸発する蒸留塔と、
前記蒸留塔の中間部に設けられたビニルスルホン酸蒸気の留出口と、
蒸留塔の外に配置され、留出口から得られるビニルスルホン酸蒸気を凝縮する冷却器を備える装置である上記製法４又は５に記載の製法。【００８０】
原料のビニルスルホン酸塩としては、例えば、ナトリウム塩、カリウム塩、リチウム塩またはそれらの混合物を挙げることができる。このうち特にビニルスルホン酸ナトリウムが好適に用いられる。【００８１】
ビニルスルホン酸塩は、組成物の形態で供されるものでもよい。例えば、ビニルスルホン酸塩の他にイセチオン酸塩やビススルホエチルエーテルの塩などを含む組成物を原料として用いてもよい。組成物を用いる場合、組成物全体におけるビニルスルホン酸塩の割合は通常２５重量％以上程度である。【００８２】
脱金属処理とは、ビニルスルホン酸塩から金属を除去して水素に交換する処理をさす。換言すると、ビニルスルホン酸塩から金属イオンを除去してビニルスルホン酸に変換する処理をいう。【００８３】
脱金属処理工程を一般式で示すと、下記のようになる：
ＣＨ２＝ＣＨＳＯ３Ｍ      →    ＣＨ２＝ＣＨＳＯ３Ｈ  
（ここで、Ｍは塩を形成する金属を示す。具体的には、ナトリウムやカリウムなどを示す）。【００８４】
脱金属率は９５％以上、特に９７％以上、更に９９％以上であることが好ましい。【００８５】
脱金属率とは、下記式で表される値をいう：
脱金属率（％）＝｛（脱金属処理後の酸価）／（脱金属処理前の酸価）｝×１００【００８６】
脱金属率とは、換言すると、原料に含まれる金属の水素への交換率である。例えば、原料としてナトリウム塩を用いる場合は、ナトリウムから水素への交換率（ナトリウム交換率）である。更に別言すると、原料に含まれる金属塩化合物の低減率である。【００８７】
脱金属率は、公知の方法により酸価を測定することにより求めることができる。例えば、中和滴定により酸価を測定して求めることができる。【００８８】
脱金属率が９５％以上であると、化合物の分解又はその影響が著しく低減される。また脱金属処理後の精製工程において薄膜蒸留を導入することが可能になり、高い回収率で大量に蒸留を行うことが可能になる。さらに、高品質のビニルスルホン酸を得ることが可能になり、蒸留工程の留出時に着色の少ないビニルスルホン酸を得ることが可能になる。また経時変色の少ないビニルスルホン酸を得ることが可能になる。【００８９】
脱金属処理の方式は特に限定されないが、強酸性イオン交換樹脂を用いて行うことが好ましい。換言すると、ビニルスルホン酸塩を強酸性イオン交換樹脂に接触させて脱金属処理を行うことが好ましい。【００９０】
強酸性イオン交換樹脂に接触させる方法は、常法に従って行うことができるが、イオン交換樹脂をカラムに充填し、ビニルスルホン酸塩水溶液を通液させて行うことが、イオン交換が確実に行えるため、好ましい。【００９１】
強酸性イオン交換樹脂の種類は、本発明の効果を奏する範囲であれば特に限定されず、公知のものから適宜選定することができる。例えば、架橋された不溶性の有機高分子化合物の側鎖に強酸基を有する化合物を用いることができる。強酸基の例としては、硫酸基、リン酸基およびスルホン酸基などが挙げられる。【００９２】
強酸性イオン交換樹脂の具体的な例としては、ダイヤイオン（登録商標）（ＳＫ１Ｂ、ＳＫ１１６、ＰＫ２１６等）、アンバーライト（登録商標）（ＩＲ−１２０Ｂ、ＩＲ−１２４等）、ダウエックス（登録商標）（５０ｗｘ８、ＨＣＲ−Ｓ、モノスフィア  ６５０Ｃ等）、レバチット（登録商標）（Ｓ−１００等）などが挙げられる。【００９３】
強酸性イオン交換樹脂を用いて脱金属処理を行うことにより、高い割合でビニルスルホン酸塩を低減することができ、化合物の分解を抑え、収率を向上させることが可能になる。【００９４】
また品質に優れ、着色の少ないビニルスルホン酸を得ることが可能になる。【００９５】
また強酸性イオン交換樹脂を用いることにより１度の処理で効率よく脱金属処理を行うことができる。【００９６】
また後の精製工程において薄膜蒸留の導入が可能になり、大量に蒸留を行うことが可能になる。【００９７】
強酸性イオン交換樹脂を用いて行う脱金属処理において、脱金属率は、９５％以上、特に９７％以上、更には９９％以上であることが、ガスの発生が低減されること、また蒸留における回収率がより向上すること等の点から、好ましい。【００９８】
上記脱金属処理により得られた処理物は、更に公知の方法によって精製することが好ましい。脱金属処理物とは、ビニルスルホン酸塩又はその組成物を脱金属処理して得られた物、具体的には脱金属処理により得られたビニルスルホン酸またはその組成物を意味する。【００９９】
精製方法は、公知の方法から適宜設定し得るが、蒸留、特に薄膜蒸留による精製が好ましい。【０１００】
薄膜蒸留で精製することにより、品質に優れ、留出時の着色が少なく、経時着色の問題が少ないビニルスルホン酸を得ることが可能になる。また高い回収率で、大量に精製を行うことが可能になる。【０１０１】
特に、ビニルスルホン酸塩を脱金属率が９５％以上となるように脱金属処理して得られた処理物を薄膜蒸留により精製することが好ましい。【０１０２】
またビニルスルホン酸塩を強酸性イオン交換樹脂に接触させて脱金属処理して得られた処理物を薄膜蒸留により精製することが好ましい。【０１０３】
特にビニルスルホン酸塩を強酸性イオン樹脂に接触させて脱金属率が９５％以上となるように脱金属処理して得られた処理物を薄膜蒸留することが好ましい。【０１０４】
これにより、蒸留時における化合物の分解が低減され、回収率をより向上させることができる。また蒸留におけるガスの発生が低減され、減圧度を安定して保持することが容易となる。また、連続蒸留が可能となり、大量に蒸留させることが可能になる。更に、残渣が、高粘性の固形状のものでなく流動性のあるものとして得られる。このため、装置や設備の洗浄が容易である。また得られるビニルスルホン酸は品質の高いものとなり、留出時にはほとんど無色のビニルスルホン酸が得られる。また経時変色の少ないビニルスルホン酸が得られる。【０１０５】
薄膜蒸留は、公知の方法に従って行うことができる。【０１０６】
薄膜蒸留の条件は、適宜設定し得るが、通常温度が１５０〜２５０℃程度、好ましくは１５０〜２３０℃程度である。【０１０７】
また圧力は通常１０〜４００Ｐａ程度、好ましくは１０〜２００Ｐａ程度である。【０１０８】
このような条件で行う場合、分解や重合がより抑制される。【０１０９】
薄膜蒸留は、必要に応じて二度以上繰り返して行うこともでき、連続蒸留とすることもできる。【０１１０】
薄膜蒸留装置は、公知のものを用いることができるが、ビニルスルホン酸又はその組成物に接する部分の全部又は一部が、高耐食性材料で形成されているものが好ましい。【０１１１】
更に、薄膜蒸留装置は、蒸留残渣が混入しないように、蒸留塔の中間部にビニルスルホン酸蒸気の留出口が設けられ、更に冷却部が蒸留塔の外部に形成されているものが好ましい。【０１１２】
具体的な薄膜蒸留装置の例としては、下記３．に記載の装置が挙げられる。【０１１３】
本発明のビニルスルホン酸の製法には、必要に応じて上記以外の工程を更に付加することができる。例えば原料精製工程などを付加することができる。【０１１４】
また、ビニルスルホン酸の製造に関する公知技術を必要に応じて付加することができる。    【０１１５】
上記製法により、二重結合含有量が高く、かつ、金属含有量が低いビニルスルホン酸を得ることができる。換言すると、本発明で用いるビニルスルホン酸には、製法１〜６のいずれかによって得られるビニルスルホン酸が含まれる。上記製法によって得られるビニルスルホン酸は着色が少なく、経時変色も少ない。【０１１６】
３．装置
本発明は、ビニルスルホン酸の製造方法において好適に用いられる薄膜蒸留装置を提供する。換言すると、本発明は、ビニルスルホン酸製造用薄膜蒸留装置又はビニルスルホン酸精製用薄膜蒸留装置を提供する。【０１１７】
本発明の薄膜蒸留装置は、ビニルスルホン酸又はその組成物に接する部分の全部又は一部が、高耐食性材料で形成されている。【０１１８】
ビニルスルホン酸又はその組成物と接する部分（以下、ビニルスルホン酸接触部ともいう）とは、蒸留原料となる脱金属処理後のビニルスルホン酸組成物や蒸発したビニルスルホン酸蒸気、そのビニルスルホン酸蒸気が凝縮されたビニルスルホン酸などと接する部分を意味し、接液部及び／又は接ガス部とも換言される。【０１１９】
ビニルスルホン酸接触部を備える部材としては、例えば、送液用の配管、蒸留塔の内壁、撹拌部、ワイパー部、冷却部、撹拌シール部、蒸留原料の導入口、留出ライン、受器、残渣排出ライン等が挙げられる。【０１２０】
高耐食性材料としては、ＪＩＳ規格Ｒ−３５０３  ほうけい酸ガラス−１や、耐食試験法において完全耐食と判定される金属材料が挙げられる。【０１２１】
ＪＩＳ規格Ｒ−３５０３  ほうけい酸ガラス−１とは、ＪＩＳ規格（日本工業規格）Ｒ−３５０３において、線膨張係数３．５×１０−６・Ｋ−１以下、かつ、アルカリ溶出量０．１０ｍｌ／ｇ以下あるいは３１μｇ／ｇ以下として等級付けられるガラスである。【０１２２】
また、耐食試験法において完全耐食と判定される金属材料とは、浸食度が０．０５ｍｍ／年以下である金属材料をさす。耐食試験法としては、例えば、「化学装置便覧」（化学工学協会編  丸善出版、１９７０年発行、ｐ．５００）におけるａ．項の方法に従って、テストピースを１６５℃のビニルスルホン酸中に浸し、一定時間後における重量変化と外観変化を測定する方法が挙げられる。【０１２３】
ＪＩＳ規格ほうけい酸ガラス−１に属するガラスとしては、パイレックス（登録商標）、ハリオ（登録商標）、デュラン（登録商標）などの製品が挙げられる。【０１２４】
また、完全耐食と判定される金属材料としては、タンタルが挙げられる。【０１２５】
ビニルスルホン酸接触部が、高耐食性材料で形成されていると、これらの部材又は部分からの不純物の混入を抑制することができる。従来、ビニルスルホン酸接触部においては、金属としてＳＵＳなどが使用されており、これらの材料から、ビニルスルホン酸中に不純物が混入してしまうことがあったが、上記構成によれば、材料に由来する不純物の混入が低減される。【０１２６】
以下、高耐食性材料がタンタルの場合を例として説明する。【０１２７】
ビニルスルホン酸接触部の全部又は一部がタンタル製、換言すると、タンタルで形成されているとは、ビニルスルホン酸接触部を備えた部材の全部または少なくとも１つがタンタル製である場合を含む。また、１つの部材が有するビニルスルホン酸接触部の少なくとも一部が、タンタル製、即ち、タンタルで形成されている場合を含む。【０１２８】
尚、タンタル製とは、タンタル以外の成分を実質的に含んでいない材料によって形成されていることを意味する。換言すると、タンタル以外の成分は、０．３重量％、特に、３００ｐｐｍより少ない量しか含んでいない材料で形成されていることを意味する。【０１２９】
本発明の装置には、撹拌回転部及び／又はワイパー部のみがタンタル製である装置が含まれる。また撹拌回転部全体がタンタル製である装置や、ワイパー部の１部がタンタル製である装置が含まれる。また、薄膜形成部材の全部又は一部がタンタル製である装置が挙げられる。特に、従来、金属で形成されていた部材又は部分がタンタル製となっていることが好ましい。【０１３０】
より具体的に、流下式薄膜蒸留装置であれば、撹拌回転部やワイパー部の全部又は一部がタンタル製である装置が挙げられる。また、遠心式薄膜蒸留装置であれば、ローター部やディスク部がタンタル製である装置が挙げられる。【０１３１】
装置の一例としては、下記装置Ａ：
蒸留原料の導入口と、
導入された原料を蒸発する蒸留塔と、
蒸留塔の塔頂部に配置された撹拌駆動部と、
蒸留塔内部に配置された、タンタル製の攪拌回転部と、
撹拌回転部に連結された、タンタル製の部分を少なくとも含むワイパー部と、
蒸留塔に連結された真空ポンプ吸引口と、 
前記蒸留塔の内部に配置された冷却部と、
前記冷却器で凝縮されたビニルスルホン酸を受けるビニルスルホン酸受器と
蒸留塔の塔底に配置された残渣受器と
を備えた装置が含まれる。【０１３２】
例えば、図１に示す装置がこれに含まれる。【０１３３】
また、他の装置として、ビニルスルホン酸蒸気が蒸留塔の中間部から出て、蒸留塔の外部に設置された冷却部に到達するように構成された装置が挙げられる。【０１３４】
当該装置は、冷却部が蒸留塔の外へ設置されたことにより、蒸留残渣のビニルスルホン酸蒸気への混入がより制限されている。また、ビニルスルホン酸蒸気が、蒸留塔の中間部より排出されるため、撹拌駆動部等の塔頂部分の腐食等による不純物の混入を抑制することができる。【０１３５】
中間部とは、蒸留塔の塔頂から底部までの長さを１００とする場合に、塔頂から３０〜６０、好ましく、４０〜５０程度の位置を意味する。【０１３６】
このような装置の一例としては、下記装置Ｂ： 
蒸留原料の導入口と、
導入された原料を蒸発する蒸留塔と、
蒸留塔の塔頂部に配置された撹拌駆動部と、
蒸留塔内部に配置された、タンタル製の攪拌回転部と、
撹拌回転部に連結された、タンタル製の部分を少なくとも含むワイパー部と、
蒸留塔の塔底に配置された残渣受器と、
前記蒸留塔の中間部に配置されたビニルスルホン酸蒸気の留出口と、
蒸留塔の外に配置され、留出口から得られるビニルスルホン酸蒸気を凝縮する冷却器と、冷却器で凝縮されたビニルスルホン酸を受けるビニルスルホン酸受器と、
ビニルスルホン酸受器に連結した真空ポンプ吸引口と
を備えた装置が含まれる。【０１３７】
例えば、図２に示す装置がこれに含まれる。【０１３８】
蒸留塔は、通常、加熱手段を備えたものである。また蒸留塔には必要に応じて温度センサー等の公知の手段を付加することもできる。【０１３９】
撹拌駆動部は、撹拌回転部を回転するための動力部である。撹拌駆動部は、通常、蒸留塔で発生した蒸気による腐食を防ぐために、撹拌シール部により密閉されている。【０１４０】
上記装置を用いて精製を行うことにより、二重結合含有量が高く、かつ、金属含有量が低いビニルスルホン酸を得ることができる。換言すると、本発明で用いるビニルスルホン酸には、上記薄膜蒸留装置を用いて精製することにより得られるビニルスルホン酸が含まれる。【０１４１】
特に、二重結合含量が９５重量％以上であり、かつ、
（ｉ）ナトリウム（Ｎａ）の含有量が１００ｐｐｂ以下、及び、
（ii）アルカリ土類金属及び第一遷移金属からなる群から選ばれる少なくとも１つの金属の含有量が１００ｐｐｂ以下であるビニルスルホン酸は、
上記装置Ａ又は装置Ｂを用いて精製することにより、適切に製造することができる。【０１４２】
特に、装置Ｂを用いることにより、好適に製造することができる。【０１４３】
４．単独重合体
本発明のビニルスルホン酸単独重合体は、上記ビニルスルホン酸を単量体として重合させることにより得られる。換言すると、本発明は、上記ビニルスルホン酸を構成成分とする単独重合体を提供する。【０１４４】
本発明のビニルスルホン酸単独重合体は、二重結合含有量が高く、かつ金属含有量が低いビニルスルホン酸から得られるため、不純物がほとんど無く、金属含有量も低く、品質に優れている。【０１４５】
本発明の重合体は、好ましくは、金属含有量が、（ｉ）ナトリウム（Ｎａ）の含有量が１ｐｐｍ以下、及び、（ii）アルカリ土類金属及び第一遷移金属からなる群から選ばれる少なくとも１つの金属の含有量が１ｐｐｍ以下である。【０１４６】
特に、（ｉ）ナトリウム（Ｎａ）の含有量が１ｐｐｍ以下、
（ii）カルシウム（Ｃａ）の含有量が１ｐｐｍ以下、及び、
（iii）第一遷移金属から選ばれる少なくとも１つの金属の含有量が１ｐｐｍ以下
である。【０１４７】
更に、（ｉ）ナトリウム（Ｎａ）の含有量が１ｐｐｍ以下、
（ii）カルシウム（Ｃａ）の含有量が１ｐｐｍ以下、及び、
（iii）鉄（Ｆｅ）、クロム（Ｃｒ）及びニッケル（Ｎｉ）の各金属の含有量が１ｐｐｍ以下である。【０１４８】
特に好ましくは、本発明の重合体は、金属含有量が、（ｉ）ナトリウム（Ｎａ）の含有量が１００ｐｐｂ以下、及び、（ii）アルカリ土類金属及び第一遷移金属からなる群から選ばれる少なくとも１つの金属の含有量が１００ｐｐｂ以下である。【０１４９】
特に、（ｉ）ナトリウム（Ｎａ）の含有量が１００ｐｐｂ以下、（ii）カルシウム（Ｃａ）の含有量が１００ｐｐｂ以下、及び、（iii）第一遷移金属から選ばれる少なくとも１つの金属の含有量が１００ｐｐｂ以下である。【０１５０】
更に、（ｉ）ナトリウム（Ｎａ）の含有量が１００ｐｐｂ以下、（ii）カルシウム（Ｃａ）の含有量が１００ｐｐｂ以下、及び、（iii）鉄（Ｆｅ）、クロム（Ｃｒ）及びニッケル（Ｎｉ）の各金属の含有量が１００ｐｐｂ以下である。【０１５１】
単独重合体の分子量も、目的に応じて設定することができ、特に限定されないが、サイズ排除クロマトグラフィー（Size Exclusion Chromatography、以下、「ＳＥＣ」）法で測定した重量平均分子量で５００〜４００，０００程度、特に２，０００〜３００，０００程度である。【０１５２】
尚、サイズ排除クロマトグラフィー（ＳＥＣ)は、移動相が有機溶媒であるゲル浸透クロマトグラフィー (ＧＰＣ, Gel Permeation Chromatography) と、移動相が水溶液であるゲルろ過クロマトグラフィー (ＧＦＣ, Gel Filtration Chromatography) とに分けられるが、本明細書においてサイズ排除クロマトグラフィー（ＳＥＣ）とは、その両者を含むものとする。【０１５３】
本発明のビニルスルホン酸単独重合体は、不純物及び金属の含有量が少なく、品質に優れ、電気・電子材料用原料として好適に用いることができる。換言すると、本発明のビニルスルホン酸単独重合体は、電気・電子材料の製造において原料として好適に使用することができる。【０１５４】
電気材料としては、燃料電池用電解質膜、有機ＥＬ薄膜、電池周辺材料などが挙げられる。【０１５５】
また電子材料としては、半導体周辺材料、導電性高分子材料、回路基板材料などが挙げられる。【０１５６】
より具体的には、本発明の重合体は、燃料電池の電解質膜用ポリマー、フォトレジスト用高分子、導電性ポリマーのドーパント、有機ＥＬ薄膜用高分子などとして用いることができる。【０１５７】
特に電子材料用、例えば半導体用等の金属汚染の防止が重要な分野で好適に用いられる。【０１５８】
５．単独重合体の製法
ビニルスルホン酸単独重合体の製造方法は特に限定されないが、一般に、ラジカル重合、光重合又は放射線重合により行うことができる。【０１５９】
ラジカル重合は、ビニルスルホン酸あるいはその水溶液に、少量の開始剤を添加して加熱することにより、行われる。開始剤としては、過酸化物、過硫酸塩、アゾ化合物、あるいはレドックス開始剤を用いることが出来る。【０１６０】
光重合は、ビニルスルホン酸あるいはその水溶液に、光を照射して行われる。例えば、太陽光線、紫外線等を照射することにより行うことができる。その際、必要に応じて、光重合開始剤、光重合促進剤等を加えてもよい。特に、光重合はＮ，Ｎ−ジメチルホルムアミドの存在下に行うことが好ましい。【０１６１】
放射線重合は、ビニルスルホン酸あるいはその水溶液に、放射線を照射して行われる。【０１６２】
本発明の単独重合体は、金属含有量を更に低減するために、公知の方法に従って、精製を行うこともできる。精製の方法は特に限定されないが、例えば、溶媒再沈法、イオン交換法等を挙げることができる。【０１６３】
溶媒再沈法とは、できるだけ少量の溶媒に重合体を溶解させ、この重合体に対して溶解度の低い溶媒に滴下して沈殿を生じさせて行う精製法である。イオン交換法とは、溶媒に重合体を溶解させ、イオン交換樹脂を用いて金属イオンの交換を行う精製法である。【０１６４】
６．共重合体
本発明の共重合体は、上記ビニルスルホン酸を構成成分とする共重合体を提供する。即ち、本発明の共重合体は、上記ビニルスルホン酸を必須の単量体として含むものである。      【０１６５】
本発明のビニルスルホン酸共重合体は、上記ビニルスルホン酸を他の単量体の１又は２以上と共重合させることにより得られる。【０１６６】
他の単量体とは、上記ビニルスルホン酸とは異なる重合性化合物であって、共重合体の構成単位の一つとなる化合物である。【０１６７】
他の単量体は、上記ビニルスルホン酸と共重合可能な物質であれば、特に限定されないが、ビニル単量体が好ましく用いられる。【０１６８】
ビニル単量体としては、例えば、スルホン酸基含有ビニルモノマー、カルボキシル基含有ビニルモノマー、エステル基含有ビニルモノマー、窒素含有ビニルモノマー、ハロゲン含有ビニルモノマー、脂肪族ビニルモノマー、芳香族ビニルモノマーなどが挙げられる。【０１６９】
具体的に、スルホン酸基含有ビニルモノマーとしてはアクリルアミドメチルプロパンスルホン酸、スチレンスルホン酸、（メタ）アリルスルホン酸などが挙げられる。【０１７０】
カルボキシル基含有ビニルモノマーとしては、（メタ）アクリル酸などが挙げられる。【０１７１】
エステル基含有ビニルモノマーとしては、(メタ)アクリル酸エステル、酢酸ビニルなどが挙げられる。【０１７２】
（メタ）アクリル酸エステルとしては、（メタ）アクリル酸メチル、(メタ)アクリル酸エチル、（メタ）アクリル酸ヒドロキシエチルなどのモノアルコールの（メタ）アクリル酸エステル、トリメチロールプロパントリ（メタ）アクリレート、テトラエチレングリコールジ(メタ)アクリレートなどの多価アルコールの(メタ)アクリル酸エステルなどが含まれる。【０１７３】
窒素含有ビニルモノマーとしては、アリルアミン、ビニルピロリドン、ビニルイミダゾール、ビニルピリジン、ビニルホルムアミド、（メタ）アクリルアミド、プロピルアクリルアミド、（メタ）アクリロニトリル、シアノメチルスチレンなどが挙げられる。【０１７４】
ハロゲン含有ビニルモノマーとしては塩化ビニル、クロロプレン、（メタ）アリルクロライド、クロロエチルビニルエーテルなどが挙げられる。【０１７５】
脂肪族ビニルモノマーとしては、エチレン、プロピレンなどが挙げられる。【０１７６】
芳香族ビニルモノマーとしては、スチレン、α−メチルスチレン、クロロメチルスチレン、ジビニルベンゼンなどが挙げられる。【０１７７】
上記他の単量体は、１種のみ用いてもよく、また２種以上を用いてもよい。【０１７８】
例えば、本発明の共重合体には、ビニルスルホン酸を、（メタ）アクリル酸、（メタ）アクリル酸エステル、（メタ）アクリル酸アミド、（メタ）アクリロニトリルからなる群から選ばれる少なくとも１種と共重合して得られる共重合体が含まれる。【０１７９】
尚、本明細書において、（メタ）アクリル酸とは、アクリル酸及び／又はメタアクリル酸を意味する。同様に（メタ）アクリル酸エステルはアクリル酸エステル及び／又はメタクリル酸エステルを、（メタ）アクリル酸アミドはアクリル酸アミド及び／又はメタアクリル酸アミドを意味する。（メタ）アクリロニトリルはアクリルニトリル及び／又はメタアクリルニトリルを意味する。【０１８０】
上記単量体は、金属含有量が少ないことが好ましい。【０１８１】
例えば、
（ｉ）ナトリウム（Ｎａ）の含有量が１００ｐｐｂ以下、特に５０ｐｐｂ以下、及び、
（ii）アルカリ土類金属及び第一遷移金属からなる群から選ばれる少なくとも１つの金属の含有量が１００ｐｐｂ以下、特に５０ｐｐｂ以下程度の単量体を用いることが好ましい。【０１８２】
アルカリ土類金属としては、カルシウム（Ｃａ）などが挙げられる。【０１８３】
第一遷移金属としては、鉄（Ｆｅ）、クロム（Ｃｒ）、ニッケル（Ｎｉ）などが挙げられる。【０１８４】
特に、（ｉ）ナトリウム（Ｎａ）の含有量が１００ｐｐｂ以下、特に５０ｐｐｂ以下、（ii）カルシウム（Ｃａ）の含有量が１００ｐｐｂ以下、５０ｐｐｂ以下、及び、(iii）鉄（Ｆｅ）、クロム（Ｃｒ）及びニッケル（Ｎｉ）の各金属の含有量が１００ｐｐｂ以下、特に５０ｐｐｂ以下である単量体を用いることが好ましい。【０１８５】
これらの単量体における金属含有量の低減は、公知の方法に従って行うことができ、通常、蒸留や昇華によって行うことができる。【０１８６】
その際、単量体の重合を防止する目的で、高温を避けるために減圧下で処理し、また適当な重合禁止剤を添加して行うことが望ましい。【０１８７】
重合禁止剤としてはハイドロキノン、ハイドロキノンモノメチルエーテル、フェノチアジン、４−ｔｅｒｔ−ブチルカテコール、３，５−ジブチル−４−ヒドロキシトルエン、２，６−ジニトロ−ｐ−クレゾールなどが挙げられる。【０１８８】
本発明のビニルスルホン酸共重合体は、二重結合含有量が高く、かつ金属含有量が低いビニルスルホン酸から得られるため、不純物の含有量が低く、金属含有量も低く、品質に優れている。【０１８９】
本発明の共重合体には、共重合体における（ｉ）ナトリウム（Ｎａ）の含有量が１ｐｐｍ以下、及び、（ii）アルカリ土類金属及び第一遷移金属からなる群から選ばれる少なくとも１つの金属の含有量が１ｐｐｍ以下であるものが含まれる。【０１９０】
特に、（ｉ）ナトリウム（Ｎａ）の含有量が１ｐｐｍ以下、
（ii）カルシウム（Ｃａ）の含有量が１ｐｐｍ以下、及び、
（iii）第一遷移金属から選ばれる少なくとも１つの金属の含有量が１ｐｐｍ以下のもの
が含まれる。【０１９１】
更に、（ｉ）ナトリウム（Ｎａ）の含有量が１ｐｐｍ以下、
（ii）カルシウム（Ｃａ）の含有量が１ｐｐｍ以下、及び、
（iii）鉄（Ｆｅ）、クロム（Ｃｒ）及びニッケル（Ｎｉ）の各金属の含有量が１ｐｐｍ以下のものが含まれる。【０１９２】
本発明の共重合体には、共重合体における（ｉ）ナトリウム（Ｎａ）の含有量が２００ｐｐｂ以下、及び、（ii）アルカリ土類金属及び第一遷移金属からなる群から選ばれる少なくとも１つの金属の含有量が２００ｐｐｂ以下であるものが含まれる。【０１９３】
特に、（ｉ）ナトリウム（Ｎａ）の含有量が２００ｐｐｂ以下、
（ii）カルシウム（Ｃａ）の含有量が２００ｐｐｂ以下、及び、
（iii）第一遷移金属から選ばれる少なくとも１つの金属の含有量が２００ｐｐｂ以下の
ものが含まれる。【０１９４】
更に、（ｉ）ナトリウム（Ｎａ）の含有量が２００ｐｐｂ以下、
（ii）カルシウム（Ｃａ）の含有量が２００ｐｐｂ以下、及び、
（iii）鉄（Ｆｅ）、クロム（Ｃｒ）及びニッケル（Ｎｉ）の各金属の含有量が２００ｐ
ｐｂ以下のものが含まれる。【０１９５】
共重合体を構成する単量体の割合は、目的に応じて設定することができ、特に限定されないが、通常、ビニルスルホン酸１〜９９モル％、特に１０〜９０モル％程度、及び、他の単量体９９〜１モル％、特に９０〜１０モル％程度である。【０１９６】
例えば、本発明の共重合体には、ビニルスルホン酸１０〜９０モル％を他の単量体９０〜１０モル％と重合させて得られる共重合体が含まれる。【０１９７】
共重合体の分子量も、目的に応じて設定することができ、特に限定されないが、ＳＥＣ法で測定した重量平均分子量で５００〜５０，０００，０００程度、特に２，０００〜５，０００，０００程度である。【０１９８】
本発明のビニルスルホン酸共重合体は、金属含有量が少なく、電気・電子材料用原料として好適に用いることができる。【０１９９】
電気材料用としては、燃料電池電解質膜用、有機ＥＬ薄膜用、電池周辺材料用などが挙げられる。【０２００】
また電子材料用としては、半導体周辺材料用、導電性高分子材料用、回路基板材料用などが挙げられる。【０２０１】
より具体的には、本発明の共重合体は、燃料電池の電解質膜用ポリマー、フォトレジスト用高分子、導電性ポリマーのドーパント、有機ＥＬ薄膜用高分子などの材料及び／又はその原料として用いることができる。【０２０２】
特に電子材料用、例えば半導体用等の金属汚染の防止が重要な分野で好適に用いられる。【０２０３】
７．共重合体の製法
ビニルスルホン酸共重合体の製造方法は特に限定されないが、一般に、ラジカル重合、光重合又は放射線重合により行われる。【０２０４】
ラジカル重合は、ビニルスルホン酸あるいはビニルスルホン酸水溶液と、他の単量体又はその水溶液を混合し、少量の開始剤を添加して加熱することにより、行われる。開始剤としては、過酸化物、過硫酸塩、アゾ化合物、あるいはレドックス開始剤を用いることが出来る。【０２０５】
光重合は、ビニルスルホン酸あるいはビニルスルホン酸水溶液と、他の単量体又はその水溶液を混合し、それに光を照射して行われる。例えば、太陽光線、紫外線等を照射することにより行うことができる。また必要に応じて、光重合性の架橋剤、光重合開始剤、光重合促進剤等を加えてもよい。特に、Ｎ，Ｎ−ジメチルホルムアミドの存在下に行うことが好ましい。【０２０６】
放射線重合は、ビニルスルホン酸あるいはビニルスルホン酸水溶液と、他の単量体又はその水溶液を混合し、それに放射線を照射して行われる。【０２０７】
他の単量体を２種以上用いる場合、それらは同時に混合してもよく、又、逐次混合してもよい。【０２０８】
本発明の共重合体は、金属含有量を更に低減するために、公知の方法に従って、精製を行うことができる。精製の方法は特に限定されないが、例えば、溶媒再沈法、イオン交換法等を挙げることができる。【０２０９】
溶媒再沈法とは、できるだけ少量の溶媒に重合体を溶解させ、この重合体に対して溶解度の低い溶媒に滴下して沈殿を生じさせて行う精製法である。イオン交換法とは、溶媒に重合体を溶解させ、イオン交換樹脂を用いて金属イオンの交換を行う精製法である。【０２１０】
８．電気・電子材料
本発明は、上記ビニルスルホン酸、その単独重合体又は共重合体を含む電気・電子材料を提供する。換言すると、上記本発明のビニルスルホン酸、その単独重合体又は共重合体は、電気・電子材料を製造するための原料として好適に使用できる。【０２１１】
尚、本発明において、電気・電子材料とは、電気材料及び／又は電子材料を意味する。【０２１２】
本発明のビニルスルホン酸を含む電気・電子材料としては、燃料電池用高分子電解質膜、有機ＥＬ薄膜、電池周辺材料、半導体周辺材料、導電性高分子材料、回路基板材料等が挙げられる。【０２１３】
また、本発明のビニルスルホン酸単独重合体及び／又は共重合体を含む電気・電子材料としては、燃料電池用高分子電解質膜、有機ＥＬ薄膜、電池周辺材料、半導体周辺材料、導電性高分子材料、回路基板材料等が挙げられる。【０２１４】
特に、本発明のビニルスルホン酸単独重合体及び／又は共重合体は、燃料電池用高分子電解質膜、フォトレジスト組成物及び導電性ポリマー組成物の材料として好適に用いられる。【０２１５】
（１）燃料電池用高分子電解質膜
高分子電解質膜は、本発明のビニルスルホン酸単独重合体又は共重合体を成膜することにより得ることができる。【０２１６】
成膜方法に特に制限はないが、溶液状態より成膜する方法（溶液キャスト法）あるいは溶融状態より成膜する方法（溶融プレス法あるいは溶融押し出し法など）等により行うことができる。膜の厚みは、特に制限はないが、所望の特性を得るために適宜設定できる。膜厚は、溶液キャスト法では溶液濃度あるいは基板上への塗布厚により制御できる。また、溶融プレス法あるいは溶融押し出し法ではスペーサー厚、ダイギャップ、引き取り速度などにより制御できる。また、高分子電解質膜を製造する際に、通常の高分子に使用される可塑剤、安定剤、離型剤等の添加剤を、本発明の目的に反しない範囲内で使用できる。【０２１７】
得られた電解質膜は燃料電池用として好適に使用できる。燃料電池の作製方法は特に限定されず、高分子電解質膜として本発明の重合体を用いた膜を用いる以外は公知の方法に従って行うことができる。また燃料電池の構成も特に限定されず、公知の構成を採用することができる。例えば、酸素極と、燃料極と、酸素極および燃料極の間に挟持された電解質膜と、酸素極の外側に配置された酸化剤流路を有する酸化剤配流板と、燃料極の外側に配置された燃料流路を有する燃料配流板とから構成されたもの等が挙げられる。【０２１８】
（２）フォトレジスト組成物
フォトレジスト組成物は、本発明のビニルスルホン酸、あるいはその単独重合体又は共重合体を、通常の方法に従い、水や有機溶剤に混合することにより、製造することができる。フォトレジスト組成物には、必要に応じ、他の成分、例えば、他の水溶性重合体やアルカリ可溶性重合体、界面活性剤、光重合性の架橋剤、光重合開始剤、増感剤、光酸発生剤等を含めることもできる。【０２１９】
重合体の割合は、水あるいは有機溶剤、他の成分、及びリソグラフィの条件等に伴い、適宜設定することができる。【０２２０】
上記フォトレジスト組成物を利用して、レジスト被膜を形成し、半導体素子の感光膜パターンを形成することができる。【０２２１】
レジスト被膜の形成方法も常法に従って行うことができるが、一般には、フォトレジスト組成物を基板に塗布した後、加熱固化し、溶剤を揮発させることにより形成される。【０２２２】
塗布方法としては、回転塗布、流延塗布、ロール塗布などの方法が挙げられる。また基板としては、シリコンウェハー、ガラス、アルミナ、テフロン（登録商標）などが挙げられる。【０２２３】
形成されたレジスト被膜に露光した後、余分な部分のレジストを除去し、パターンに従って、エッチングを行い、最後にレジストを完全に除去することにより、パターンを形成することができる。露光源としては、半導体レーザー、メタルハライドランプ、高圧水銀灯、エキシマレーザー、電子線などがあげられる。【０２２４】
（３）導電性ポリマー組成物
本発明のビニルスルホン酸単独重合体又は共重合体は、導電性ポリマーのドーパントとして用いることができる。【０２２５】
導電性ポリマーとしては、ポリチオフェン、ポリアニリン、ポリピロールなどが挙げられる。【０２２６】
導電性ポリマー組成物は、ビニルスルホン酸単独重合体又は共重合体と前記導電性ポリマーと前記導電性ポリマーをイオン結合させたり、ビニルスルホン酸単独重合体又は共重合体の存在下に、導電性ポリマーを形成するモノマーを電解重合、化学重合させたりして製造することができる。【０２２７】
導電性ポリマー組成物は成膜して、導電性ポリマー膜として用いることもできる。成膜方法としては、適当な溶媒に溶解して行うキャスティング法あるいはスピンコート法、溶融する導電性高分子を用いる溶融法、電解重合法、真空蒸着法、プラズマ重合法、ラングミュアーブロジェット法、分子セルフアセンブリ法などが挙げられる。【０２２８】
導電性ポリマー組成物又はそれから得られる膜は、様々な光電子工学部品の用途、例えばポリマー発光ダイオード、有機太陽光発電、二次電池、導電性高分子センサー、薄膜トランジスタ素子、エレクトロルミネセンス素子、電解コンデンサなどに用いることができる。
【発明の効果】
【０２２９】
本発明のビニルスルホン酸は、二重結合含量が高く、かつ、金属含有量が低い。このような本発明によれば、着色が少なく、経時変色も少ない、高品質のビニルスルホン酸が得られる。【０２３０】
そして、当該ビニルスルホン酸を単量体に用いて得られる本発明のビニルスルホン酸単独重合体及び共重合体は、不純物の存在がほとんど無く、金属含有量も低く、品質にも優れる。【０２３１】
このような優れた性質から、本発明のビニルスルホン酸、単独重合体及び共重合体は、高温かつ強い酸化雰囲気下の過酷な環境においても十分な耐久性を有するため、電気・電子材料、例えば、燃料電池の電解質膜、フォトレジスト組成物、導電性ポリマー組成物等、又はその原料として好適に利用し得る。  【０２３２】
更に本発明は、高品質のビニルスルホン酸の製造に適した薄膜蒸留装置を提供する。本発明の装置を用いて精製すれば、二重結合含量が高く、かつ、金属含有量が低いビニルスルホン酸が得られる。そして、本発明によれば、薄膜蒸留装置を連続運転させて高品質のビニルスルホン酸を大量生産することも可能となる。【０２３３】
このように、本発明は、高品質ビニルスルホン酸の工業的生産を可能にするものである。  
【図面の簡単な説明】
【０２３４】
【図１】本発明の実施例II-１で用いた薄膜蒸留装置の構成を示す模式図である。
【図２】本発明の実施例II-２〜II-４で用いた薄膜蒸留装置の構成を示す模式図である。
【符号の説明】
【０２３５】
１…ビニルスルホン酸受器：ガラス（パイレックス（登録商標））製
２…残渣受器：ガラス（パイレックス（登録商標））製
３…ヒーター
４…撹拌駆動部（撹拌モーター）
５…撹拌回転部：タンタル製
６…冷却部：ガラス（パイレックス（登録商標））製
７…撹拌シール部：フッ素樹脂（テフロン（登録商標））製
８…ビニルスルホン酸組成物導入口
９…真空ポンプ吸引口
１０…蒸留塔：ガラス（パイレックス（登録商標））製
１１…ワイパー部：タンタル製部分とフッ素樹脂（テフロン（登録商標））製部分で構成
１２…塔壁流下物回収用壁面：ガラス（パイレックス（登録商標））製
１３…ビニルスルホン酸蒸気の留出口
【発明を実施するための最良の形態】
【０２３６】
以下に実施例及び比較例を示し、本発明をより具体的に説明するが、本発明はこれらに限定されるものではない。【０２３７】
材料及び測定方法
原料となるビニルスルホン酸塩として、ビニルスルホン酸ナトリウムを用いた。【０２３８】
金属含有量の測定は、ＩＣＰ質量分析装置（サーモフィッシャーサイエンティフィック株式会社製  型名：Ｘシリーズ  Ｘ７  ＩＣＰ−ＭＳ）にて内標準法で定量を行い、同時に実施した操作ブランク値を差し引いて含有量を求めた。【０２３９】
酸価およびよう素価の測定は、日本工業規格 ＪＩＳ  Ｋ００７０−１９９２に準じて
行った。酸価は、中和滴定法で測定した。【０２４０】
二重結合含量は、よう素価の測定値から、下記式により計算した。
二重結合含量（重量％）＝（よう素価）×（１０８．１／２）／１２６．９
ここで１０８．１はビニルスルホン酸の分子量で、１２６．９はよう素の原子量である。
脱金属率（脱ナトリウム率）は、酸価の測定値から下記式により決定した。
脱金属率（％）＝｛（脱金属処理後の酸価）／（脱金属処理前の酸価）｝×１００【０２４１】
また製造工程の収率を、よう素価の測定値から、下記式により計算した。
収率（％）＝｛（脱金属処理後のよう素価）／（脱金属処理前のよう素価）｝×１００【０２４２】
また蒸留工程の回収率を、よう素価の測定値から下記式により計算した。
回収率（％）＝｛（蒸留後のよう素価）／（蒸留前のよう素価）｝×１００【０２４３】
また共重合体の重量平均分子量は、下記Ａ又はＢの条件にて測定した。【０２４４】
Ａ条件：０．２Ｍ硝酸ナトリウム水溶液を溶媒に、ポリエチレンオキシドを標準試料として、サイズ排除クロマトグラフィー（ＳＥＣ）法で測定した。カラムは、東ソー株式会社製  ＳＥＣカラム  ＴＳＫ−ＧＥＬのα−２５００とα−３０００とα−４０００の三本を連結して用いた。【０２４５】
Ｂ条件：０．１重量％臭素化リチウム／Ｎ，Ｎ−ジメチルホルムアミド溶液を溶媒に、ポリスチレンを標準試料として、サイズ排除クロマトグラフィー（ＳＥＣ）法で測定した。カラムは、昭和電工株式会社製  ＧＰＣカラム  ＫＦ−８０３とＫＦ−８０４とＫＦ−８０５の三本を連結して用いた。【０２４６】
吸光度は、紫外可視分光光度計（株式会社 島津製作所製ＵＶ−２４５０）を用い、光路長１ｃｍの石英セルに測定サンプルを入れ、波長２４８又は３６５ｎｍで吸光度を測定した。【０２４７】
示差熱−熱重量同時測定（ＴＧ-ＤＴＡ）は理学製ＴＧ８１２０を用い、窒素雰囲気下
、昇温速度１０℃／分、温度範囲３０〜４５０℃で測定した。またこの測定で開始時から１０％の重量が減った時点を１０％熱分解温度(Ｔｄ１０％)とした。【０２４８】
尚、特記しない限り、各例中の％はモル％、収率はモル収率を示す。【０２４９】
比較例Ｉ−１：塩酸による脱ナトリウム処理及びバッチ蒸留
２５％ビニルスルホン酸ナトリウム水溶液（旭化成ファインケム株式会社製、Ｎ−ＳＶＳ−２５）７．５Ｋｇに３５％塩酸３Ｋｇを加え、室温で３０分撹拌した。次いで減圧下、水を約４Ｌ濃縮し、析出した塩を濾別することにより、脱ナトリウム処理を行った。この脱ナトリウム処理をさらに２度行い、ビニルスルホン酸ナトリウムのナトリウムを水素に交換させて、ビニルスルホン酸水溶液を得た。【０２５０】
脱ナトリウム処理前の酸価と３度の脱ナトリウム処理後の酸価から求めた脱ナトリウム率は９３．５％であった。また脱ナトリウム処理前のよう素価と３度の脱ナトリウム処理後のよう素価から求めた収率は９４．８％であった。【０２５１】
得られたビニルスルホン酸水溶液４．５Ｋｇを５Ｌガラスフラスコで減圧下蒸留を行い、ビニルスルホン酸２．１Ｋｇを得た。回収率は６７％であった。減圧度は５００〜１０００Ｐａ程度となり、変動が大きく、減圧度を保持することが困難であった。また、得られたビニルスルホン酸は、二重結合含量９８重量％、Ｆｅ含量７５０ｐｐｂ、Ｎａ含量５．７ｐｐｍ、Ｃａ含量２４０ｐｐｂ、Ｃｒ含量３３０ｐｐｂ、Ｎｉ含量２２０ｐｐｂで、留出時から濃い暗紫色に着色した。また残渣は黒色の流動性の無いものが生じた。【０２５２】
比較例Ｉ−２：強酸性イオン交換樹脂による脱ナトリウム処理及びバッチ濃縮
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９８．４％であった。また収率は９４．３％であった。【０２５３】
この脱ナトリウム処理により得られた希薄ビニルスルホン酸組成物０．６Ｋｇを減圧下濃縮した。その結果、二重結合含量７５重量％、Ｆｅ含量１０００ｐｐｂ、Ｎａ含量０．１１重量％、Ｃａ含量４３０ｐｐｂ、Ｃｒ含量１３０ｐｐｂ、Ｎｉ含量２４ｐｐｂのビニルスルホン酸が得られた。【０２５４】
実施例Ｉ−１：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９８．４％であった。また収率は９４．３％であった。このようにして脱ナトリウム処理により得られた希薄ビニルスルホン酸組成物３００ｋｇを減圧下濃縮した。【０２５５】
得られたビニルスルホン酸組成物を連続して４．２Ｋｇフィードし、薄膜蒸留装置で減圧下連続蒸留を試みた。温度条件は１６０〜２００℃とした。その結果、減圧度は７０Ｐａに保たれ、安定に蒸留運転を継続することができた。また亜硫酸ガスの臭気は全くなく、回収率は９４％程度に保たれた。  【０２５６】
得られたビニルスルホン酸は、二重結合含量９７．５重量％、かつ、Ｆｅ含量４５５ｐｐｂ、Ｎａ含量４６５ｐｐｂ、Ｃａ含量５０ｐｐｂ、Ｃｒ含量１２０ｐｐｂで、留出時は薄い黄色であり、６ヶ月経時後も着色の進行はみられなかった。また蒸留時に残渣が生じたものの、黒褐色で流動性のあるものとなり、容易に洗浄できた。【０２５７】
実施例Ｉ−２：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９６．５％であった。また収率は９７．０％であった。このようにして脱ナトリウム処理により得られた希薄ビニルスルホン酸組成物３００ｋｇを減圧下濃縮した。【０２５８】
得られたビニルスルホン酸組成物を連続して５．２Ｋｇフィードし、薄膜蒸留装置で減圧下連続蒸留を試みた。温度条件は１８０〜２２０℃とした。その結果、減圧度は７０〜９０Ｐａに保たれ、安定に蒸留運転を継続することができた。また亜硫酸ガスの臭気は全くなく、回収率は９０%程度に保たれた。  【０２５９】
得られたビニルスルホン酸は、二重結合含量９６重量％、Ｆｅ含量７３０ｐｐｂ、Ｎａ含量２２０ｐｐｂ、Ｃａ含量１３０ｐｐｂ、Ｃｒ含量１５５ｐｐｂ、Ｎｉ含量１４５ｐｐｂで、留出時は薄い黄色であり、６ヶ月経時後も着色の進行はみられなかった。また蒸留時に残渣が生じたものの、黒褐色で流動性のあるものとなり、容易に洗浄できた。【０２６０】
実施例Ｉ−３：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９６．８％であった。また収率は９５．３％であった。このようにして脱ナトリウム処理により得られた希薄ビニルスルホン酸組成物４００ｋｇを減圧下濃縮した。【０２６１】
得られたビニルスルホン酸組成物を連続して８．３Ｋｇフィードし、薄膜蒸留装置で減圧下連続蒸留を試みた。温度条件は１７０〜１９０℃とした。その結果、減圧度は５５〜１００Ｐａに保たれ、安定に蒸留運転を継続することができた。また亜硫酸ガスの臭気は全くなく、回収率は７３％程度に保たれた。  【０２６２】
得られたビニルスルホン酸は、二重結合含量９７重量％、Ｆｅ含量４４ｐｐｂ、Ｎａ含量３５ｐｐｂ、Ｃａ含量１６０ｐｐｂ、Ｃｒ含量９ｐｐｂ、Ｎｉ含量６ｐｐｂで、留出時は薄い黄色であり、６ヶ月経時後も着色の進行はみられなかった。また蒸留時に残渣が生じたものの、黒褐色で流動性のあるものとなり、容易に洗浄できた。【０２６３】
実施例Ｉ−４：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９６．８％であった。また収率は９５．３％であった。このようにして脱ナトリウム処理により得られた希薄ビニルスルホン酸組成物３００ｋｇを減圧下濃縮した。【０２６４】
得られたビニルスルホン酸組成物を連続して３．５Ｋｇフィードし、薄膜蒸留装置で減圧下連続蒸留を試みた。温度条件は１９０〜２００℃とした。その結果、減圧度は６５〜１３０Ｐａに保たれ、安定に蒸留運転を継続することができた。また亜硫酸ガスの臭気は全くなく、回収率は１４％程度に保たれた。  【０２６５】
得られたビニルスルホン酸は、二重結合含量９７重量％の高純度で、留出時は薄い黄色であった。【０２６６】
この蒸留時に生じた残渣を上記と同じ条件で、薄膜蒸留装置で減圧下連続蒸留を試みた。その結果、回収率は１７％程度で、得られたビニルスルホン酸は、二重結合含量９８重量％の高純度で、留出時は薄い黄色であった。【０２６７】
再度、この蒸留時に生じた残渣を上記と同じ条件で、薄膜蒸留装置で減圧下連続蒸留を試みた。同じようにこの操作を５回繰り返した。【０２６８】
この５回で得られたビニルスルホン酸は、いずれも、二重結合含量９９重量％であり、かつ、Ｆｅ、Ｎａ、Ｃａ、Ｃｒ、及びＮｉの各含量が１ｐｐｍ未満で、留出時は薄い黄色であった。また蒸留時に残渣が生じたものの、黒褐色で流動性のあるものとなり、容易に洗浄できた。【０２６９】
実施例Ｉ−５：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９９％であった。また収率は９０％であった。このようにして脱ナトリウム処理により得られた希薄ビニルスルホン酸組成物３００ｋｇを減圧下濃縮した。【０２７０】
得られたビニルスルホン酸組成物を連続して５．２Ｋｇフィードし、薄膜蒸留装置で減圧下連続蒸留を試みた。温度条件は２０９〜２２１℃とした。その結果、減圧度は１５〜２５Ｐａに保たれ、安定に蒸留運転を継続することができた。また亜硫酸ガスの臭気は全くなく、回収率は９０%程度に保たれた。  【０２７１】
得られたビニルスルホン酸は、二重結合含量９７．２重量％、Ｆｅ含量４１５ｐｐｂ、Ｎａ含量６２ｐｐｂ、Ｃｒ含量１４１ｐｐｂ、Ｎｉ含量１１３ｐｐｂで、留出時は薄い黄色であり、６ヶ月経時後も着色の進行はみられなかった。また蒸留時に残渣が生じたものの、黒褐色で流動性のあるものとなり、容易に洗浄できた。【０２７２】
実施例Ｉ−６：ビニルスルホン酸の紫外線照射による重合
２０ｍｌのサンプル瓶内で、実施例Ｉ−３で得られたビニルスルホン酸２ｇとＮ，Ｎ−ジメチルホルムアミド（片山化学社製  試薬特級）１ｇ（ビニルスルホン酸１モルに対し０．７４モル）を混合した後、ＵＶ照射機を用いて３６０ｎｍの紫外線を照射した。重合温度３５〜４５℃で1時間重合後、系内は透明樹脂状の固体となった。【０２７３】
得られた重合物をイオン交換水に溶解後、水溶液の２０倍重量のテトラヒドロフランに滴下した。得られた沈殿物をろ過し、再度イオン交換水に溶解後、水溶液の２０倍重量のテトラヒドロフランに滴下し、生成した沈殿物をろ過し、５０℃一昼夜加熱真空乾燥して重合体を得た。【０２７４】
得られたポリマーは薄黄色透明の固体で、サイズ排除クロマトグラフィー（以下「ＳＥＣ」）（Ａ条件）で測定したところ、重量平均分子量５．０×１０４の重合物であった。【０２７５】
実施例Ｉ−７：ビニルスルホン酸のラジカル重合
重合管で、１０ｇの実施例Ｉ−３で得られたビニルスルホン酸を１０ｇのイオン交換水と混合し、０．２ｇのアゾビスイソブチロニトリルを添加して、十分に減圧脱気封管後、６０℃で、暗所で重合を行った。【０２７６】
得られた重合物をイオン交換水に溶解後、水溶液の２０倍重量のテトラヒドロフランに滴下した。得られた沈殿物をろ過し、再度イオン交換水に溶解後、水溶液の２０倍重量のテトラヒドロフランに滴下し、生成した沈殿物をろ過し、５０℃一昼夜加熱真空乾燥して重合体を得た。【０２７７】
得られたポリマーは薄黄色透明の固体で、ＳＥＣ（Ａ条件）で測定したところ、重量平均分子量３．３×１０４の重合物であった。【０２７８】
比較例II−１：塩酸による脱ナトリウム処理
２５％ビニルスルホン酸ナトリウム水溶液（旭化成ファインケム株式会社製、Ｎ−ＳＶＳ−２５）７．５Ｋｇに３５％塩酸３Ｋｇを加え、室温で３０分撹拌した。次いで減圧下、水を約４Ｌ濃縮し、析出した塩を濾別することにより、脱ナトリウム処理を行った。この脱ナトリウム処理をさらに２度行い、ビニルスルホン酸ナトリウムのナトリウムを水素に交換させて、ビニルスルホン酸水溶液を得た。【０２７９】
脱ナトリウム処理前の酸価と３度の脱ナトリウム処理後の酸価から求めた脱ナトリウム率は９３．５％であった。また脱ナトリウム処理前のよう素価と３度の脱ナトリウム処理後のよう素価から求めた収率は９４．８％であった。【０２８０】
得られたビニルスルホン酸水溶液４．５Ｋｇを５Ｌガラスフラスコで減圧下蒸留を行い、ビニルスルホン酸２．１Ｋｇを得た。回収率は６７％であった。減圧度は５００〜１０００Ｐａ程度となり、変動が大きく、減圧度を保持することが困難であった。また、得られたビニルスルホン酸は、二重結合含量９８重量％、Ｆｅ含量７５０ｐｐｂ、Ｎａ含量５．７ｐｐｍ、Ｃａ含量２４０ｐｐｂ、Ｃｒ含量３３０ｐｐｂ、Ｎｉ含量２２０ｐｐｂで、留出時から濃い暗紫色に着色した。また残渣は黒色の流動性の無いものが生じた。【０２８１】
比較例II−２：強酸性イオン交換樹脂による脱ナトリウム処理及びバッチ濃縮
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９８．４％であった。また収率は９４．３％であった。【０２８２】
この脱ナトリウム処理により得られた希薄ビニルスルホン酸組成物０．６Ｋｇを減圧下濃縮した。その結果、二重結合含量７５重量％、Ｆｅ含量１０００ｐｐｂ、Ｎａ含量０．１１重量％、Ｃａ含量４３０ｐｐｂ、Ｃｒ含量１３０ｐｐｂ、Ｎｉ含量２４ｐｐｂのビニルスルホン酸が得られた。【０２８３】
比較例II−３：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９８．４％であった。また収率は９４．３％であった。このようにして脱ナトリウム処理により得られた希薄ビニルスルホン酸組成物３００ｋｇを減圧下濃縮した。【０２８４】
得られたビニルスルホン酸組成物を連続して４．２Ｋｇフィードし、薄膜蒸留装置で減圧下連続蒸留を試みた。温度条件は１６０〜２００℃とした。その結果、減圧度は７０Ｐａに保たれ、安定に蒸留運転を継続することができた。また亜硫酸ガスの臭気は全くなく、回収率は９４％程度に保たれた。  【０２８５】
得られたビニルスルホン酸は、二重結合含量９７．５重量％、かつ、Ｆｅ含量４５５ｐｐｂ、Ｎａ含量４６５ｐｐｂ、Ｃａ含量５０ｐｐｂ、Ｃｒ含量１２０ｐｐｂで、留出時は薄い黄色であり、６ヶ月経時後も着色の進行はみられなかった。また蒸留時に残渣が生じたものの、黒褐色で流動性のあるものとなり、容易に洗浄できた。【０２８６】
実施例II-１：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９８．４％であった。また収率は９４．３％であった。このようにして脱ナトリウム処理により得られた希薄ビニルスルホン酸組成物３００ｋｇを減圧下濃縮した。【０２８７】
図１に示す薄膜蒸留装置を用い、得られたビニルスルホン酸組成物を連続して３．６Ｋｇフィードして、減圧下連続蒸留を試みた。温度条件は１６０〜２００℃とした。その結果、減圧度は７０Ｐａに保たれ、安定に蒸留運転を継続することができた。また亜硫酸ガスの臭気は全くなく、回収率は９６％程度に保たれた。  【０２８８】
得られたビニルスルホン酸は、二重結合含量９７重量％、Ｆｅ含量２４ｐｐｂ、Ｎａ含量２５ｐｐｂ、Ｃａ含量３０ｐｐｂ、Ｃｒ含量５ｐｐｂ、Ｎｉ含量４ｐｐｂの高純度で、留出時は薄い黄色であり、６ヶ月経時後も着色の進行はみられなかった。また蒸留時に残渣が生じたものの、黒褐色で流動性のあるものとなり、容易に洗浄できた。【０２８９】
なお、タンタルについて、化学装置便覧（化学工学協会編  丸善出版、１９７０年発行、ｐ．５００）におけるａ．項の方法に従って、テストピースを１６５℃のビニルスルホン酸中に浸し、１９時間後における重量変化と外観変化を測定することにより耐食試験を行った結果、浸食度は０．０５ｍｍ／年以下であった。【０２９０】
実施例II-２：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９８．４％であった。また収率は９４．３％であった。このようにして脱ナトリウム処理により得られた希薄ビニルスルホン酸組成物３００ｋｇを減圧下濃縮した。【０２９１】
図２に示す薄膜蒸留装置を用い、得られたビニルスルホン酸組成物を連続して３．６Ｋｇフィードして、減圧下連続蒸留を試みた。温度条件は１６０〜２００℃とした。その結果、減圧度は７０Ｐａに保たれ、安定に蒸留運転を継続することができた。また亜硫酸ガスの臭気は全くなく、回収率は９６％程度に保たれた。  【０２９２】
得られたビニルスルホン酸は、二重結合含量９７重量％、Ｆｅ含量７ｐｐｂ、Ｎａ含量２５ｐｐｂ、Ｃａ含量２０ｐｐｂ未満、Ｃｒ含量１ｐｐｂ未満、Ｎｉ含量１ｐｐｂ未満の高純度で、留出時は薄い黄色であり、６ヶ月経時後も着色の進行はみられなかった。また蒸留時に残渣が生じたものの、黒褐色で流動性のあるものとなり、容易に洗浄できた。【０２９３】
実施例II-３：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９６．８％であった。また収率は９５．３％であった。このようにして脱ナトリウム処理により得られた希薄ビニルスルホン酸組成物３００ｋｇを減圧下濃縮した。【０２９４】
図２に示す薄膜蒸留装置を用い、得られたビニルスルホン酸組成物を連続して３．５Ｋｇフィードし、減圧下連続蒸留を試みた。温度条件は１９０〜２００℃とした。その結果、減圧度は６５〜１３０Ｐａに保たれ、安定に蒸留運転を継続することができた。また亜硫酸ガスの臭気は全くなく、回収率は１４％程度に保たれた。  【０２９５】
得られたビニルスルホン酸は、二重結合含量９７重量％の高純度で、留出時は薄い黄色であった。【０２９６】
この蒸留時に生じた残渣を上記と同じ条件で、薄膜蒸留装置で減圧下連続蒸留を試みた。その結果、回収率は１７％程度で、得られたビニルスルホン酸は、二重結合含量９８重量％の高純度で、留出時は薄い黄色であった。【０２９７】
再度、この蒸留時に生じた残渣を上記と同じ条件で、薄膜蒸留装置で減圧下連続蒸留を試みた。同じようにこの操作を５回繰り返した。【０２９８】
この５回で得られたビニルスルホン酸は、いずれも二重結合含量９９重量％、Ｆｅ含量１０〜１５ｐｐｂ、Ｎａ含量１０ｐｐｂ未満、Ｃａ含量２０ｐｐｂ未満、Ｃｒ含量１ｐｐｂ未満、Ｎｉ含量１ｐｐｂ未満の高純度で、留出時は薄い黄色であった。また蒸留時に残渣が生じたものの、黒褐色で流動性のあるものとなり、容易に洗浄できた。【０２９９】
試験例１
実施例Ｉ-２及び実施例II-２で得られたビニルスルホン酸の２４８ｎｍと３６５ｎｍの吸光度の測定結果を表１に示す。【０３００】
【表１】
0005883560.tif 000002
【０３０１】
表１に示されるように実施例Ｉ−２及びII-２で得られたビニルスルホン酸は共に吸光
度が小さかった。特に実施例II-２で得られたビニルスルホン酸は、より吸光度が小さく、すなわち透過率がより大きくなることがわかった。【０３０２】
このことより、この金属含有量が少ないビニルスルホン酸をフォトレジスト組成物に使用すると、露光時の光の透過率が高く、現像後に形成されるフォトレジスト膜のレジストパターンを安定した線幅で形成することができると予想される。【０３０３】
実施例II-４：強酸性イオン交換樹脂による脱ナトリウム処理及び薄膜蒸留
あらかじめ塩酸で再生した強酸性イオン交換樹脂（ＤＯＷＥＸ（登録商標）モノスフィア  ６５０Ｃ）２６Ｌを内径２００ｍｍ、高さ９００ｍｍのカラム塔に充填し、カラム下より２５重量％ビニルスルホン酸ナトリウム水溶液（旭化成ファインケム株式会社製、Ｎ−ＳＶＳ−２５）１２．２Ｋｇを流入し、次にイオン交換水１００Ｋｇでカラム下より洗浄して脱ナトリウム処理を行った。１回の脱ナトリウム処理前後の酸価から求めた脱ナトリウム率は９９％であった。また収率は８８．４％であった。このようにして脱ナトリウム処理により得られた希薄ビニルスルホン酸組成物３００ｋｇを減圧下濃縮した。【０３０４】
図２に示す薄膜蒸留装置を用い、得られたビニルスルホン酸組成物を連続して１５．４Ｋｇフィードして、減圧下連続蒸留を試みた。温度条件は１８５〜２００℃とした。その結果、減圧度は１００〜１５０Ｐａに保たれ、安定に蒸留運転を継続することができた。また亜硫酸ガスの臭気は全くなく、回収率は８０％程度に保たれた。  【０３０５】
得られたビニルスルホン酸は、二重結合含量９８．１重量％、Ｆｅ含量１．５ｐｐｂ、Ｎａ含量１０ｐｐｂ、Ｃａ含量２０ｐｐｂ未満、Ｃｒ含量１ｐｐｂ未満の高純度で、留出時は薄い黄色であり、６ヶ月経時後も着色の進行はみられなかった。また蒸留時に残渣が生じたものの、黒褐色で流動性のあるものとなり、容易に洗浄できた。【０３０６】
実施例II-５：ビニルスルホン酸の紫外線照射による重合
２０ｍｌのサンプル瓶内で、実施例II-２で得られたビニルスルホン酸２ｇとＮ，Ｎ−
ジメチルホルムアミド（片山化学社製  試薬特級）１ｇ（ビニルスルホン酸１モルに対し０．７４モル）を混合した後、ＵＶ照射機を用いて３６０ｎｍの紫外線を照射した。重合温度３５〜４５℃で1時間重合後、系内は透明樹脂状の固体となった。【０３０７】
得られた重合物をイオン交換水に溶解後、水溶液の２０倍重量のテトラヒドロフランに滴下した。得られた沈殿物をろ過し、再度イオン交換水に溶解後、水溶液の２０倍重量のテトラヒドロフランに滴下し、生成した沈殿物をろ過し、５０℃一昼夜加熱真空乾燥して重合体を得た。【０３０８】
得られたポリマーは薄黄色透明の固体で、ＳＥＣ（Ａ条件）で測定したところ、重量平均分子量５．０×１０４の重合物であった。【０３０９】
実施例II-６：ビニルスルホン酸のラジカル重合
重合管で、１０ｇの実施例II-２で得られたビニルスルホン酸を１０ｇのイオン交換水
と混合し、０．２ｇのアゾビスイソブチロニトリルを添加して、十分に減圧脱気封管後、６０℃で、暗所で重合を行った。【０３１０】
得られた重合物をイオン交換水に溶解後、水溶液の２０倍重量のテトラヒドロフランに滴下した。得られた沈殿物をろ過し、再度イオン交換水に溶解後、水溶液の２０倍重量のテトラヒドロフランに滴下し、生成した沈殿物をろ過し、５０℃一昼夜加熱真空乾燥して重合体を得た。【０３１１】
得られたポリマーは薄黄色透明の固体で、ＳＥＣ（Ａ条件）で測定したところ、重量平均分子量３．３×１０４の重合物であった。【０３１２】
比較例II-４：ポリビニルスルホン酸ナトリウム
ポリビニルスルホン酸ナトリウム（アルドリッチ社製）の分子量測定及び熱物性を評価した。分子量はＳＥＣ（Ａ条件）で測定したところ、その重量平均分子量は９．０×１０４であった。  【０３１３】
試験例２
実施例Ｉ-７及びII-５で得られたポリマー及び比較例II-４のポリマーの示差熱−熱重
量同時測定（ＴＧ-ＤＴＡ）測定結果を表２に示す。ここでＴｄ１０％は１０％熱分解温
度を示す。【０３１４】
【表２】
0005883560.tif 000003
【０３１５】
表２に示されるように、本発明のビニルスルホン酸を用いて得られた重合体は、１５０℃以上のＴｄ１０％を有することがわかった。【０３１６】
比較例II-４のポリビニルスルホン酸ナトリウムはスルホン酸基がナトリウム塩の形と
なっているために、熱安定性は優れていることがわかる。しかし、ポリビニルスルホン酸ナトリウムは金属塩であるため、水溶性で、水存在下ではイオン化する。したがって燃料電池膜としては不適当である。【０３１７】
ビニルスルホン酸は、構造上、ビニル基とスルホン酸基のみで構成される。そのため、ビニルスルホン酸を単量体として形成されたポリマーは、他のスルホン酸基含有ビニル単量体を用いて形成されたポリマーと比較して、スルホン酸基の密度が非常に高い。【０３１８】
更に本発明のビニルスルホン酸を用いて得られるポリマーは、不純物が少なく、金属含有量も少ないため、よりスルホン酸基の密度が高まっている。【０３１９】
更に、表２の結果に示されるように、本発明のビニルスルホン酸を用いて得られたポリマーは、熱安定性にも優れており、固体高分子型燃料電池の一般的な作動温度である室温から１２０℃程度で充分に安定であることが推測できる。【０３２０】
更に、本発明のポリマーは、低金属量のビニルスルホン酸を用いて得られることから、金属含有量も低減され、高分子電解質膜の耐酸化性も向上させることが推定できる。  【０３２１】
このことから、本発明のポリビニルスルホン酸重合体は、優れた燃料電池用高分子電解質膜の優れた材料として使用できると考えられる。【０３２２】
試験例３：ＰＥＤＯＴ／ＰＶＳの化学酸化重合およびその電気伝導度
ポリビニルスルホン酸（以下「ＰＶＳ」）水溶液中で、３，４−エチレンジオキシチオフェンを化学酸化重合して、ポリ（３，４−エチレンジオキシチオフェン）（以下「ＰＥＤＯＴ」）とポリビニルスルホン酸（以下「ＰＶＳ」）からなる導電性ポリマー組成物ＰＥＤＯＴ／ＰＶＳを合成した。【０３２３】
１００ｍｌナスフラスコに、実施例II-５のポリビニルスルホン酸０．１３５ｇ、イオン交換水５０ｍｌ、３，４−エチレンジオキシチオフェン０．７１ｇを加えて１時間撹拌した。【０３２４】
過硫酸アンモニウム１．１４ｇを加え、十分にアルゴン置換し、室温で１２時間重合した。重合反応終了後、３日間イオン交換水で、排除分子量３，５００の透析膜（Ｓｐｅｃｔｒｕｍ社製、Ｓｐｅｃｔｒａ／Ｐｏｒ（登録商標））を用いて透析し、低分子成分を除去した。【０３２５】
得られたＰＥＤＯＴ／ＰＶＳ分散液をテフロン（登録商標）板上にキャスト成膜し、４０℃で一夜加熱乾燥後、四深針測定器（共和理研  Ｋ−７０５ＲＳ）を用いて室温で電気伝導度を測定した。【０３２６】
比較のためにＰＥＤＯＴ／ＰＳＳ（ポリスチレンスルホン酸）（アルドリッチ社製）の電気伝導度を同様に測定した結果を表３に示す。【０３２７】
【表３】
0005883560.tif 000004
【０３２８】
表３に示されるように、ＰＥＤＯＴ／ＰＳＳの電気伝導度より、ＰＥＤＯＴ／ＰＶＳが高い値を示した。【０３２９】
ＰＥＤＯＴはＰＳＳをドーパントとして水に分散しており、ＰＶＳもＰＳＳと同様にドーパントとして機能していると考えられる。【０３３０】
また構造上、ＰＳＳは芳香環を有しているため、ガラス転移点が高く、基板との接触性が劣る。一方、ＰＶＳは芳香環を持たないため、ガラス転移点が低く、基板との接触性が優れることが予想される。【０３３１】
すなわちＰＶＳはＰＳＳよりも優れた導電性ポリマーのドーパントとして用いることが出来ると考えられる。【０３３２】
実施例III-１：ビニルスルホン酸とメタクリル酸メチルの紫外線照射による共重合
４．５ｍｌ石英セルに、実施例Ｉ-１で得られたビニルスルホン酸０．５ｇ、メタクリル酸メチル０．５ｇ及びＮ，Ｎ−ジメチルホルムアミド０．５ｇを加えて、均一に混合した。メタクリル酸メチルは、メタクリル酸メチル（和光純薬工業株式会社製試薬）をパイレックス（登録商標）ガラス製四径フラスコに仕込み、メタクリル酸メチルに対して０．１重量％のハイドロキノンモノメチルエーテルを入れ、減圧下蒸留を行って精製したものを使用した。【０３３３】
得られた混合物に、２０分間紫外線を照射した。その後、その反応液を大量のメタノール中に滴下し白色固形物を分離した。得られた白色固形物を５０℃一昼夜加熱真空乾燥してポリマーを得た。得られたポリマーは白色透明の固体で、ＳＥＣ（Ｂ条件）で測定したところ、重量平均分子量１．１×１０６の重合物であった。【０３３４】
実施例III-２：ビニルスルホン酸とメタクリル酸メチルの紫外線照射による共重合
ビニルスルホン酸とメタクリル酸メチルの重量を表４に記載の値とする以外は、実施例III-１と同様にして重合を行って共重合体を得た。【０３３５】
実施例III-３：ビニルスルホン酸とメタクリル酸メチルの紫外線照射による共重合
ビニルスルホン酸とメタクリル酸メチルの重量を表４に記載の値とする以外は、実施例III-１と同様にして重合を行って共重合体を得た。【０３３６】
実施例III−１〜III−３で用いた単量体の重量、モル％、及び得られた共重合体の重量平均分子量を表４に示す。尚、以下で、モル％は、単量体の重量（ｇ）から算出したモル数に基づいて、共重合体を構成する単量体全体のモル数を１００としたときの各単量体のモル数の割合を示す。【０３３７】
【表４】
0005883560.tif 000005
【０３３８】
実施例III-４：ビニルスルホン酸とアクリル酸のラジカル重合
５０ｍｌのナスフラスコに、実施例Ｉ-１で得られたビニルスルホン酸１．７３ｇとアクリル酸（和光純薬工業株式会社製試薬）０．２９ｇ、開始剤として過硫酸アンモニウム４４ｍｇ、反応溶媒としてイオン交換水４ｍｌを加えた。なお、過硫酸アンモニウム４４ｍｇは、ビニルスルホン酸とアクリル酸の合計ｍｏｌ数に対し１ｍｏｌ％に相当する。【０３３９】
ビニルスルホン酸、アクリル酸及び過硫酸アンモニウムを溶解後、窒素置換を充分に行い、６０℃で１６時間撹拌した。室温冷却後、メタノール１５ｍｌを加え、ろ過、洗浄により残存する開始剤を除去した。【０３４０】
メタノールろ液を濃縮し、大量のテトラヒドロフラン中に滴下し、白色固形物を分離した。そして得られた白色固形物を、６０℃、２日間加熱減圧乾燥し、ポリマーを得た。【０３４１】
得られたポリマーは水、メタノール、Ｎ，Ｎ−ジメチルホルムアミドなどに可溶であった。また得られたポリマーをＳＥＣ（Ｂ条件）で測定したところ、重量平均分子量８×１０４の重合物であった。【０３４２】
実施例III-５：ビニルスルホン酸とアクリル酸のラジカル重合
ビニルスルホン酸とアクリル酸の重量を表５に記載の値とする以外は、実施例III-４と同様にして重合を行って共重合体を得た。【０３４３】
実施例III-６：ビニルスルホン酸とアクリル酸のラジカル重合
ビニルスルホン酸とアクリル酸の重量を表５に記載の値とする以外は、実施例III-４と同様にして重合を行って共重合体を得た。【０３４４】
実施例III-４〜III−６で用いた単量体の重量、モル％、及び得られた共重合体の重量平均分子量を表５に示す。【０３４５】
【表５】
0005883560.tif 000006
【０３４６】
実施例III-７：ビニルスルホン酸とアクリルアミドの紫外線照射による共重合
４．５ｍｌ石英セルに、実施例Ｉ-１で得られたビニルスルホン酸０．５ｇ、アクリルアミド（和光純薬工業株式会社製試薬）０．５ｇ、及びＮ，Ｎ−ジメチルホルムアミド０．５ｇを加えて、均一に混合後、２０分間ＵＶ照射して、重合物を得た。【０３４７】
得られた重合物をイオン交換水に溶解後、水溶液の２０倍重量のアセトニトリルに滴下した。得られた沈殿物をろ過し、再度イオン交換水に溶解後、水溶液の２０倍重量のアセトニトリルに滴下し、生成した沈殿物をろ過し、５０℃一昼夜加熱真空乾燥して重合体を得た。得られた重合体をＳＥＣ（Ａ条件）で測定したところ、重量平均分子量４．０×１０５の重合物であった。【０３４８】
実施例III-８：ビニルスルホン酸とアクリルアミドの紫外線照射による共重合
ビニルスルホン酸とアクリルアミドの重量を表６に記載の値とする以外は、実施例III-７と同様にして重合を行って共重合体を得た。【０３４９】
実施例III-９：ビニルスルホン酸とアクリルアミドの紫外線照射による共重合
ビニルスルホン酸とアクリルアミドの重量を表６に記載の値とする以外は、実施例III-７と同様にして重合を行って共重合体を得た。【０３５０】
実施例III-７〜III-９で用いた単量体の重量、モル％、及び得られた共重合体の重量平均分子量を表６に示す。【０３５１】
【表６】
0005883560.tif 000007
【０３５２】
実施例III-１０：ビニルスルホン酸とアクリロニトリルの紫外線照射による共重合
５５ｍｍφのシャーレに、実施例Ｉ-１で得られたビニルスルホン酸０．６ｇ、アクリロニトリル２．０ｇ、Ｎ，Ｎ−ジメチルホルムアミド０．３ｇ及びアゾビスイソブチロニトリル２５ｍｇを加えて、均一に混合した。アクリロニトリルは、アクリロニトリル（和光純薬工業株式会社製試薬）をパイレックス（登録商標）ガラス製四径フラスコに仕込み、アクリロニトリルに対して０．１重量％のハイドロキノンモノメチルエーテルを入れ、減圧下蒸留を行って精製したもの、Ｎ，Ｎ−ジメチルホルムアミドは、Ｎ，Ｎ−ジメチルホルムアミド（和光純薬工業株式会社製試薬）をパイレックス（登録商標）ガラス製四径フラスコに仕込み、減圧下蒸留を行って精製したものを使用した。【０３５３】
混合物に、２５分間紫外線を照射した。その後、得られた重合物をＮ，Ｎ−ジメチルホルムアミドに溶解後、溶液の２０倍重量のイオン交換水に滴下した。得られた沈殿物をろ過し、５０℃一昼夜加熱真空乾燥して重合体を得た。【０３５４】
得られたポリマーは白色透明の固体で、ＳＥＣ（Ｂ条件）で測定したところ、重量平均分子量２．０×１０６の重合物であった。【０３５５】
実施例III-１１：ビニルスルホン酸とアクリロニトリルの紫外線照射による共重合
ビニルスルホン酸とアクリロニトリル及びＮ，Ｎ−ジメチルホルムアミドの重量を表７に記載の値とする以外は、実施例III-１０と同様にして重合を行って共重合体を得た。【０３５６】
実施例III-１２：ビニルスルホン酸とアクリロニトリルの紫外線照射による共重合
ビニルスルホン酸とアクリロニトリル及びＮ，Ｎ−ジメチルホルムアミドの重量を表７に記載の値とする以外は、実施例III-１０と同様にして重合を行って共重合体を得た。【０３５７】
実施例III-１０〜III-１２で用いた単量体の重量、モル％、及び得られた共重合体の重量平均分子量を表７に示す。【０３５８】
【表７】
0005883560.tif 000008
【０３５９】
表４から表７に示されるように、本発明のビニルスルホン酸を用いて、充分な重量平均分子量を有するビニルスルホン酸の共重合物が得られることがわかった。【０３６０】
実施例III-１３：ビニルスルホン酸とアクリロニトリルの紫外線照射による共重合
１０ｍｍ石英セルに、実施例Ｉ-５で得られたビニルスルホン酸０．９ｇ、アクリロニトリル１．０ｇ、及びＮ，Ｎ−ジメチルホルムアミド０．４５ｇを加えて、均一に混合後、４０分間ＵＶ照射して、重合物を得た。アクリロニトリルは、アクリロニトリル（東京化成工業株式会社製試薬）をパイレックス（登録商標）ガラス製四径フラスコに仕込み、減圧下蒸留を行って精製したもの、Ｎ，Ｎ−ジメチルホルムアミドは、Ｎ，Ｎ−ジメチルホルムアミド（和光純薬工業株式会社製試薬）をパイレックス（登録商標）ガラス製四径フラスコに仕込み、減圧下蒸留を行って精製したものを使用した。【０３６１】
得られた重合物をＮ，Ｎ−ジメチルホルムアミドに溶解後、溶液の２０倍重量のイソプロピルアルコールに滴下した。得られた沈殿物をろ過し、１００ｍｌのイソプロピルアルコールで洗浄後、５０℃一昼夜加熱真空乾燥して０．２８ｇの重合体を得た。【０３６２】
得られた重合体をＳＥＣ（Ｂ条件）で測定したところ、重量平均分子量３．２×１０６の重合物であった。また重合体を塩化ナトリウムでイオン交換後、水酸化ナトリウム水溶液で滴定し重合体におけるビニルスルホン酸ユニットの割合を測定すると１２．８重量％であった。【０３６３】
実施例III-１３の結果より、高純度かつ低金属量のビニルスルホン酸を用いて得られたアクリロニトリルとの共重合物は、ビニルスルホン酸ユニットを多く含み、かつ高分子量の重合体を得ることが出来ることがわかった。【０３６４】
ビニルスルホン酸ユニットを多く含むということから、プロトン伝導性に優れた高分子電解質膜を得ることができると考えられる。【０３６５】
また、高分子量のビニルスルホン酸共重合体は、成膜性が良好で、強固な膜が作成できると考えられる。【０３６６】
実施例IV-１：ビニルスルホン酸とメタクリル酸メチルの紫外線照射による共重合
４．５ｍｌ石英セルに、実施例II-１で得られたビニルスルホン酸０．５ｇ、メタクリル酸メチル０．５ｇ及びＮ，Ｎ−ジメチルホルムアミド０．５ｇを加えて、均一に混合した。メタクリル酸メチルは、メタクリル酸メチル（和光純薬工業株式会社製試薬）をパイレックス（登録商標）ガラス製四径フラスコに仕込み、メタクリル酸メチルに対して０．１重量％のハイドロキノンモノメチルエーテルを入れ、減圧下蒸留を行って精製したものを使用した。【０３６７】
得られた混合物に、２０分間紫外線を照射した。その後、その反応液を大量のメタノール中に滴下し白色固形物を分離した。得られた白色固形物を５０℃一昼夜加熱真空乾燥してポリマーを得た。【０３６８】
得られたポリマーは白色透明の固体で、ＳＥＣ（Ｂ条件）で測定したところ、重量平均分子量１．１×１０６の重合体であった。【０３６９】
実施例IV-２：ビニルスルホン酸とメタクリル酸メチルの紫外線照射による共重合
ビニルスルホン酸とメタクリル酸メチルの重量を表８に記載の値とする以外は、実施例IV−１と同様にして重合を行って共重合体を得た。【０３７０】
実施例IV-３：ビニルスルホン酸とメタクリル酸メチルの紫外線照射による共重合
ビニルスルホン酸とメタクリル酸メチルの重量を表８に記載の値とする以外は、実施例IV-１と同様にして重合を行って共重合体を得た。【０３７１】
実施例IV-１〜IV-３で用いた単量体の重量、モル％、及び得られた共重合体の重量平均分子量を表８に示す。【０３７２】
【表８】
0005883560.tif 000009
【０３７３】
実施例IV-４：ビニルスルホン酸とアクリル酸のラジカル共重合
５０ｍｌのナスフラスコに、実施例II-１で得られたビニルスルホン酸１．７３ｇとアクリル酸（和光純薬工業株式会社製試薬）０．２９ｇ、開始剤として過硫酸アンモニウム４４ｍｇ、反応溶媒としてイオン交換水４ｍｌを加えた。なお、過硫酸アンモニウム４４ｍｇはビニルスルホン酸とアクリル酸の合計ｍｏｌ数に対して１ｍｏｌ％に相当する。【０３７４】
ビニルスルホン酸、アクリル酸及び過硫酸アンモニウムを溶解後、窒素置換を充分に行い、６０℃で１６時間撹拌した。室温冷却後、メタノール１５ｍｌを加え、ろ過、洗浄により残存する開始剤を除去した。【０３７５】
メタノールろ液を濃縮し、大量のテトラヒドロフラン中に滴下し、白色固形物を分離した。そして得られた白色固形物を、６０℃、２日間加熱減圧乾燥し、ポリマーを得た。【０３７６】
得られたポリマーは水、メタノール、Ｎ，Ｎ−ジメチルホルムアミドなどに可溶であった。また得られたポリマーをＳＥＣ（Ｂ条件）で測定したところ、重量平均分子量８×１０４の重合体であった。【０３７７】
実施例IV-５：ビニルスルホン酸とアクリル酸のラジカル共重合
ビニルスルホン酸とアクリル酸の重量を表９に記載の値とする以外は、実施例IV-４と同様にして重合を行って共重合体を得た。【０３７８】
実施例IV-６：ビニルスルホン酸とアクリル酸のラジカル共重合
ビニルスルホン酸とアクリル酸の重量を表９に記載の値とする以外は、実施例IV-４と同様にして重合を行って共重合体を得た。【０３７９】
実施例IV-４〜IV-６で用いた単量体の重量、モル％、及び得られた共重合体の重量平均分子量を表９に示す。【０３８０】
【表９】
0005883560.tif 000010
【０３８１】
実施例IV-７：ビニルスルホン酸とアクリルアミドの紫外線照射による共重合
４．５ｍｌ石英セルに、実施例II-２で得られたビニルスルホン酸０．５ｇ、アクリルアミド（和光純薬工業株式会社製試薬）０．５ｇ、及びＮ，Ｎ−ジメチルホルムアミド０．５ｇを加えて、均一に混合後、２０分間ＵＶ照射して、重合物を得た。【０３８２】
得られた重合物をイオン交換水に溶解後、水溶液の２０倍重量のアセトニトリルに滴下した。得られた沈殿物をろ過し、再度イオン交換水に溶解後、水溶液の２０倍重量のアセトニトリルに滴下し、生成した沈殿物をろ過し、５０℃一昼夜加熱真空乾燥して重合体を得た。得られた重合体をＳＥＣ（Ａ条件）で測定したところ、重量平均分子量４．０×１０５の重合体であった。【０３８３】
実施例IV-８：ビニルスルホン酸とアクリルアミドの紫外線照射による共重合
ビニルスルホン酸とアクリルアミドの重量を表１０に記載の値とする以外は、実施例IV−７と同様にして重合を行って共重合体を得た。【０３８４】
実施例IV-９：ビニルスルホン酸とアクリルアミドの紫外線照射による共重合
ビニルスルホン酸とアクリルアミドの重量を表１０に記載の値とする以外は、実施例IV-７と同様にして重合を行って共重合体を得た。【０３８５】
実施例IV-７〜IV-９で用いた単量体の重量、モル％、及び得られた共重合体の重量平均分子量を表１０に示す。【０３８６】
【表１０】
0005883560.tif 000011
【０３８７】
実施例IV-１０：ビニルスルホン酸とアクリロニトリルの紫外線照射による共重合
５５ｍｍφのシャーレに、実施例II-２で得られたビニルスルホン酸０．６ｇ、アクリロニトリル２．０ｇ、Ｎ，Ｎ−ジメチルホルムアミド０．３ｇ及びアゾビスイソブチロニトリル２５ｍｇを加えて、均一に混合した。アクリロニトリルは、アクリロニトリル（和光純薬工業株式会社製試薬）をパイレックス（登録商標）ガラス製四径フラスコに仕込み、アクリロニトリルに対して０．１重量％のハイドロキノンモノメチルエーテルを入れ、減圧下蒸留を行って精製したもの、Ｎ，Ｎ−ジメチルホルムアミドは、Ｎ，Ｎ−ジメチルホルムアミド（和光純薬工業株式会社製試薬）をパイレックス（登録商標）ガラス製四径フラスコに仕込み、減圧下蒸留を行って精製したものを使用した。【０３８８】
混合物に、２５分間紫外線を照射した。その後、得られた重合物をＮ，Ｎ−ジメチルホルムアミドに溶解後、溶液の２０倍重量のイオン交換水に滴下した。得られた沈殿物をろ過し、５０℃一昼夜加熱真空乾燥して重合体を得た。【０３８９】
得られたポリマーは白色透明の固体で、ＳＥＣ（Ｂ条件）で測定したところ、重量平均分子量２．０×１０６の重合物であった。【０３９０】
実施例IV-１１：ビニルスルホン酸とアクリロニトリルの紫外線照射による共重合
ビニルスルホン酸とアクリロニトリル及びＮ，Ｎ−ジメチルホルムアミドの重量を表１１に記載の値とする以外は、実施例IV-１０と同様にして重合を行って共重合体を得た。【０３９１】
実施例IV-１２：ビニルスルホン酸とアクリロニトリルの紫外線照射による共重合
ビニルスルホン酸とアクリロニトリル及びＮ，Ｎ−ジメチルホルムアミドの重量を表１１に記載の値とする以外は、実施例IV-１０と同様にして重合を行って共重合体を得た。【０３９２】
実施例IV-１０〜IV-１２で用いた単量体の重量、モル％、及び得られた共重合体の重量平均分子量を表１１に示す。【０３９３】
【表１１】
0005883560.tif 000012
【０３９４】
表８から表１１に示されるように、本発明のビニルスルホン酸を用いて、充分な重量平均分子量を有するビニルスルホン酸の共重合物が得られる。【０３９５】
実施例IV-１３：ビニルスルホン酸とアクリロニトリルの紫外線照射による共重合
１０ｍｍ石英セルに、実施例II-４で得られたビニルスルホン酸０．９ｇ、アクリロニトリル１．０ｇ、及びＮ，Ｎ−ジメチルホルムアミド０．４５ｇを加えて、均一に混合後、４０分間ＵＶ照射して、重合物を得た。アクリロニトリルは、アクリロニトリル（東京化成工業株式会社製試薬）をパイレックス（登録商標）ガラス製四径フラスコに仕込み、減圧下蒸留を行って精製したもの、Ｎ，Ｎ−ジメチルホルムアミドは、Ｎ，Ｎ−ジメチルホルムアミド（和光純薬工業株式会社製試薬）をパイレックス（登録商標）ガラス製四径フラスコに仕込み、減圧下蒸留を行って精製したものを使用した。【０３９６】
得られた重合物をＮ，Ｎ−ジメチルホルムアミドに溶解後、溶液の２０倍重量のイソプロピルアルコールに滴下した。得られた沈殿物をろ過し、１００ｍｌのイソプロピルアルコールで洗浄後、５０℃一昼夜加熱真空乾燥して０．１９ｇの重合体を得た。【０３９７】
得られた重合体をＳＥＣ（Ｂ条件）で測定したところ、重量平均分子量３．８×１０６の重合物であった。また重合体を塩化ナトリウムでイオン交換後、水酸化ナトリウム水溶液で滴定し重合体におけるビニルスルホン酸ユニットの割合を測定すると１３．８重量％であった。【０３９８】
実施例IV-１３の結果より、高純度かつ低金属量のビニルスルホン酸を用いて得られたアクリロニトリルとの共重合物は、ビニルスルホン酸ユニットを多く含み、かつ高分子量の重合体を得ることが出来ることがわかった。【０３９９】
ビニルスルホン酸ユニットを多く含むということから、プロトン伝導性に優れた高分子電解質膜を得ることができると考えられる。【０４００】
また、高分子量のビニルスルホン酸共重合体は、成膜性が良好で、強固な膜が作成できると考えられる。【０４０１】
試験例４
実施例II-２で得られたビニルスルホン酸を用い、Q値、e値を求めた。【０４０２】
ここで、Q値およびe値とは、Alfrey −Price の式に示される定数であり、
次の生長反応
［式１］
0005883560.tif 000013
【０４０３】
の速度定数k12が
［式２］
0005883560.tif 000014
【０４０４】
で表されると仮定して得られるものである。【０４０５】
式中、P1はM1・の一般反応性(共鳴安定化)、Q2はM2の共鳴安定化の程度を表し、e1およびe2はそれぞれM1・およびM2の極性効果を表す。【０４０６】
基準としてスチレンが選ばれており、そのQ値は1.0，e値は-0.8である。【０４０７】
実施例II-２で得られたビニルスルホン酸とスチレンとの共重合体を合成し、その結果、得られたビニルスルホン酸のQ値は0.09、e値は1.3であった。【０４０８】
非特許文献2のビニルスルホン酸（エチレンスルホン酸）は、Q値が0.09、e値が1.3と記載されている。【０４０９】
それらの値を用い、次式により、各種共重合モノマーとの反応性比r1、r2を求めた。
［式３］
0005883560.tif 000015
【０４１０】
式中、Q１、e１はM1となるビニルスルホン酸のQ値、e値を示す。また、Q2、e2はM2となる各種共重合モノマーのQ値、e値を示す。尚、共重合モノマーのQ値、e値は、POLYMER HANDBOOK FOURTH EDITION (JOHN WILEY ＆ SONS INC PUBLISHED p.  ＩＩ−３１８−３１９）から引用した下記表に示す値を用いた。【０４１１】
【表１２】
0005883560.tif 000016
【０４１２】
本発明及び非特許文献２におけるビニルスルホン酸のQ値及びｅ値を表１３に示す。また得られた反応性比r1及びr2の結果を表１３に示す。【０４１３】
【表１３】
0005883560.tif 000017
【０４１４】
その結果、本発明のビニルスルホン酸を用いた場合は、r1が1.9〜2.7倍となり、共重合体中にビニルスルホン酸が多く取り込まれることが推定された。【０４１５】
このことから、本発明のビニルスルホン酸を用いることで、各種ビニルモノマーとの共重合効率は大幅に改善することが示唆され、ビニルスルホン酸含量が増加した共重合体が得られると考えられる。【０４１６】
ビニルスルホン酸含量が増えると、重合体中のスルホン酸基含量も多くなり、プロトン伝導度がより向上すると考えられるため、本発明の共重合体は優れた燃料電池用高分子電解質膜の材料となると考えられる。  【０４１７】
更に、本発明のビニルスルホン酸重合体は、低金属量のビニルスルホン酸を用いて得られることで、金属含有量も低減されているため、高分子電解質膜の耐酸化性も向上させることができると考えられる。
【図１】
0005883560.tif 000018
【図２】
0005883560.tif 000019